(57)【要約】  本明細書は、着色剤組成物、感光材、カラーフィルタおよびディスプレイ装置を提供する。【特許請求の範囲】
【請求項１】
トリアリールメタン染料モノマーおよび（メト）アクリル酸モノマーを含む重合体；
下記化学式１で表される構造を含むバインダー樹脂；
多官能性モノマー；光開始剤；および溶媒を含む着色剤組成物：
［化学式１］
【化１】
2021517601.tif 000048
前記化学式１において、
【化２】
2021517601.tif 000049
は、他のモノマーまたは結合部に連結される部分を意味し、
Ｘ'は、ＯまたはＮＨであり、
Ｌ１およびＬ２は、互いに同一または異なり、それぞれ独立して、直接結合；置換もしくは非置換のアルキレン基；−Ｃ（＝Ｏ）−；または−Ｌ３−Ｏ（Ｃ＝Ｏ）−であり、
Ｌ３は、置換もしくは非置換のアルキレン基であり、
Ｒ１〜Ｒ３は、互いに同一または異なり、それぞれ独立して、水素；ヒドロキシ基；または置換もしくは非置換のアルキル基であり、
ｒ２は、０〜４の整数であり、ｒ２が２以上の場合、Ｒ２は、互いに同一または異なり、
ｒ３は、０〜５の整数であり、ｒ３が２以上の場合、Ｒ３は、互いに同一または異なる。
【請求項２】
前記トリアリールメタン染料モノマーは、下記化学式２で表されるものである、請求項１に記載の着色剤組成物：
［化学式２］
【化３】
2021517601.tif 000050
前記化学式２において、
Ｒ１１〜Ｒ１４は、互いに同一または異なり、それぞれ独立して、置換もしくは非置換のアルキル基；置換もしくは非置換のシクロアルキル基；置換もしくは非置換のアリール基；または置換もしくは非置換のアルコキシ基であり、
Ｘ１およびＸ２は、互いに同一または異なり、それぞれ独立して、水素；重水素；ハロゲン基；ヒドロキシ基；−ＣＯＯＨ；置換もしくは非置換のアルコキシ基；置換もしくは非置換のアルキル基；置換もしくは非置換のシクロアルキル基；置換もしくは非置換のアリール基；または置換もしくは非置換のヘテロアリール基であり、
ｘ１およびｘ２は、０〜４の整数であり、ｘ１およびｘ２がそれぞれ２以上の場合、括弧内の構造は、互いに同一または異なり、
Ａは、下記化学式Ａ−１〜下記化学式Ａ−３のうちのいずれか１つで表され、
［化学式Ａ−１］
【化４】
2021517601.tif 000051
［化学式Ａ−２］
【化５】
2021517601.tif 000052
［化学式Ａ−３］
【化６】
2021517601.tif 000053
前記化学式Ａ−１〜化学式Ａ−３において、
【化７】
2021517601.tif 000054
は、他のモノマーまたは結合部に連結される部分を意味し、
【化８】
2021517601.tif 000055
は、前記化学式２のＡに連結される部分を意味し、
Ｚは、ＮまたはＣＲであり、
前記Ｒは、水素；または置換もしくは非置換のアルキル基であり、
Ｒ４〜Ｒ６は、互いに同一または異なり、それぞれ独立して、水素；重水素；または置換もしくは非置換のアルキル基であり、
Ｒ１５およびＲ１６は、互いに同一または異なり、それぞれ独立して、水素；重水素；置換もしくは非置換のアルキル基；または置換もしくは非置換のアリール基であり、
Ｘは、陰イオン性基であり、
Ｘ３〜Ｘ６は、互いに同一または異なり、それぞれ独立して、水素；重水素；ハロゲン基；ヒドロキシ基；−ＣＯＯＨ；置換もしくは非置換のアルコキシ基；置換もしくは非置換のアルキル基；置換もしくは非置換のシクロアルキル基；置換もしくは非置換のアリール基；または置換もしくは非置換のヘテロアリール基であり、
ｘ３は、０〜３の整数であり、ｘ３が２以上の場合、Ｘ３は、互いに同一または異なり、
ｘ４は、０〜１０の整数であり、ｘ４が２以上の場合、Ｘ４は、互いに同一または異なり、
ｘ５は、０〜４の整数であり、ｘ５が２以上の場合、Ｘ５は、互いに同一または異なり、
ｘ６は、０〜４の整数であり、ｘ６が２以上の場合、Ｘ６は、互いに同一または異なり、
Ｂは、置換もしくは非置換のアリール基である。
【請求項３】
前記トリアリールメタン染料モノマーに対する前記（メト）アクリル酸モノマーの重量比は、９：１〜４：６である、請求項１または２に記載の着色剤組成物。
【請求項４】
前記重合体の重量平均分子量は、５，０００ｇ／ｍｏｌ〜５０，０００ｇ／ｍｏｌである、請求項１から３のいずれか一項に記載の着色剤組成物。
【請求項５】
前記バインダー樹脂は、下記化学式４〜６で表される構造のうちのいずれか１つ以上をさらに含むものである、請求項１から４のいずれか一項に記載の着色剤組成物：
［化学式４］
【化９】
2021517601.tif 000056
［化学式５］
【化１０】
2021517601.tif 000057
［化学式６］
【化１１】
2021517601.tif 000058
前記化学式４〜６において、
Ｒ４１〜Ｒ４４、Ｒ５１、Ｒ５２およびＲ６１〜Ｒ６３は、互いに同一または異なり、それぞれ独立して、水素；置換もしくは非置換のアルキル基；または置換もしくは非置換のアリール基であり、
Ｒ６４は、水素；置換もしくは非置換のアルキル基；置換もしくは非置換のアルコキシ基；置換もしくは非置換のシクロアルキル基；置換もしくは非置換のアリール基；または酸素または窒素を含む置換もしくは非置換の単環または多環の環基であり、
Ａｒは、置換もしくは非置換のアリール基であり、
Ｑは、直接結合；または置換もしくは非置換のアルキレン基であり、
ｒ４４は、０〜５の整数であり、ｒ４４が２以上の場合、Ｒ４４は、互いに同一または異なる。
【請求項６】
前記着色剤組成物中の固形分の総重量を基準として、前記重合体の含有量は３〜５０重量％であり、
前記バインダー樹脂の含有量は５〜４０重量％であり、
前記多官能性モノマーの含有量は５〜４０重量％であり、
前記光開始剤の含有量は１〜１０重量％である、請求項１から５のいずれか一項に記載の着色剤組成物。
【請求項７】
前記着色剤組成物は、顔料および染料のうちの１種以上をさらに含むものである、請求項１から６のいずれか一項に記載の着色剤組成物。
【請求項８】
レベリング剤、酸化防止剤、接着助剤、および界面活性剤からなる群より１つ以上選択されるものをさらに含むものである、請求項１から７のいずれか一項に記載の着色剤組成物。
【請求項９】
請求項１から８のいずれか一項に記載の着色剤組成物を用いて製造された感光材。
【請求項１０】
請求項９に記載の感光材を含むカラーフィルタ。
【請求項１１】
請求項１０に記載のカラーフィルタを含むディスプレイ装置。
【発明の詳細な説明】
【技術分野】
【０００１】
本出願は、２０１８年９月４日付で韓国特許庁に提出された韓国特許出願第１０−２０１８−０１０５４４７号の出願日の利益を主張し、その内容のすべては本明細書に組み込まれる。
【０００２】
本明細書は、着色剤組成物、感光材、カラーフィルタおよびディスプレイ装置に関する。
【背景技術】
【０００３】
現在、カラーフィルタを実現するために顔料を着色剤として用いた顔料分散法が一般的に適用されている。しかし、顔料分散液の場合、顔料が粒子状態で存在して光を散乱させるだけでなく、顔料の微細化によって顔料の表面積が急激に増加し、これによる分散安定性の悪化で不均一な顔料粒子が生成される。したがって、最近要求されている高輝度、高明暗比および高解像度を達成するために、最近、着色剤として顔料の代わりに染料を用いることが検討されてきた。
【０００４】
一般的に、染料は顔料に比べて透過度が高いという利点がある。しかし、顔料に比べて耐熱性が不十分であるという欠点がある。また、既存の顔料に比べて有機溶媒に対する溶解度が良く、耐薬品性が不十分であるという欠点がある。
【発明の概要】
【発明が解決しようとする課題】
【０００５】
本明細書は、着色剤組成物、感光材、カラーフィルタおよびディスプレイ装置を提供する。
【課題を解決するための手段】
【０００６】
本明細書の一実施態様は、トリアリールメタン染料モノマーおよび（メト）アクリル酸モノマーを含む重合体；下記化学式１で表される構造を含むバインダー樹脂；多官能性モノマー；光開始剤；および溶媒を含む着色剤組成物を提供する。
［化学式１］
【化１】
2021517601.tif 000002
【０００７】
前記化学式１において、
【化２】
2021517601.tif 000003
は、他のモノマーまたは結合部に連結される部分を意味し、
Ｘ'は、ＯまたはＮＨであり、
Ｌ１およびＬ２は、互いに同一または異なり、それぞれ独立して、直接結合；置換もしくは非置換のアルキレン基；−Ｃ（＝Ｏ）−；または−Ｌ３−Ｏ（Ｃ＝Ｏ）−であり、
Ｌ３は、置換もしくは非置換のアルキレン基であり、
Ｒ１〜Ｒ３は、互いに同一または異なり、それぞれ独立して、水素；ヒドロキシ基；または置換もしくは非置換のアルキル基であり、
ｒ２は、０〜４の整数であり、ｒ２が２以上の場合、Ｒ２は、互いに同一または異なり、
ｒ３は、０〜５の整数であり、ｒ３が２以上の場合、Ｒ３は、互いに同一または異なる。
【０００８】
本明細書の一実施態様は、前記着色剤組成物を用いて製造された感光材を提供する。
【０００９】
本明細書の一実施態様は、前記感光材を含むカラーフィルタを提供する。
【００１０】
本明細書の一実施態様は、前記カラーフィルタを含むディスプレイ装置を提供する。
【発明の効果】
【００１１】
本明細書の一実施態様に係る着色剤組成物を用いてカラーフィルタを製造する場合、顔料の代わりに染料を用いることにより、輝度、明暗比および解像度が向上できる。
【００１２】
また、本明細書の一実施態様に係る着色剤組成物は、化学式１で表される構造を含むバインダー樹脂を含むことにより、耐薬品特性および耐熱性に優れるという利点がある。
【発明を実施するための形態】
【００１３】
本明細書において、ある部材が他の部材の「上に」位置しているとする時、これは、ある部材が他の部材に接している場合のみならず、２つの部材の間にさらに他の部材が存在する場合も含む。
【００１４】
本明細書において、ある部分がある構成要素を「含む」とする時、これは、特に反対の記載がない限り、他の構成要素を除くのではなく、他の構成要素をさらに包含できることを意味する。
【００１５】
本明細書において、
【化３】
2021517601.tif 000004
は、他のモノマー、他の置換基または結合部に連結される部分を意味する。
【００１６】
本明細書において、
【化４】
2021517601.tif 000005
は、他の結合部に連結される部分を意味する。
【００１７】
本明細書において、前記結合部とは、化学式または化学構造間の連結される部分を意味する。
【００１８】
本明細書において、前記連結される部分の「連結」とは、原子間の単一結合または二重結合につながるものであってもよい。
【００１９】
本明細書において、「モノマー」とは、単量体または単位体であり、高分子を形成する単位分子または繰り返し構造を意味する。
【００２０】
本明細書の一実施態様は、トリアリールメタン染料モノマーおよび（メト）アクリル酸モノマーを含む重合体；前記化学式１で表される構造を含むバインダー樹脂；多官能性モノマー；光開始剤；および溶媒を含む着色剤組成物を提供する。
【００２１】
カラーフィルタを実現するために顔料を着色剤として用いる顔料分散法が一般的に適用されている。しかし、顔料分散液の場合、顔料が粒子状態で存在して光を散乱させるだけでなく、顔料の微細化によって顔料の表面積が急激に増加し、これによる分散安定性が低下して不均一な顔料粒子が生成される。
【００２２】
これに対し、本明細書の一実施態様に係る着色剤組成物は、トリアリールメタン染料モノマーを含むことにより、顔料を適用させた時の分散安定性低下の問題点を改善することができる。これによって、本発明は、前記トリアリールメタン染料モノマーを着色剤組成物に含むことで、前記着色剤組成物でカラーフィルタを製造する場合に、輝度、明暗比および解像度が向上できるという利点がある。
【００２３】
そして、カラーフィルタは、製造工程で溶媒に多く露出するので、耐薬品性が重要である。これに関して、本発明の着色剤組成物は、前記化学式１で表される構造を含むバインダー樹脂を含むことにより、露光工程が進行する時、前記化学式１で表される構造がラジカル（Ｒａｄｉｃａｌ）反応を促進して着色剤組成物内の重合体、バインダー樹脂、多官能性モノマーの結合がより良く進行して膜の硬化度を高めることができる。膜の硬化度が高くなることにより、本明細書に係る着色剤組成物を用いて製造したカラーフィルタは耐熱性および耐薬品性が向上する。
【００２４】
このように、本発明の着色剤組成物が前記化学式１で表される構造を含むバインダー樹脂を含む場合、前記トリアリールメタン染料モノマーを適用することにより、耐熱性および耐薬品性が低下しうる問題点を改善することができる。
【００２５】
前記化学式１で表される構造は、具体的には、ＢＰＭＡ（ｂｅｎｚｏｐｈｅｎｏｎｅ  ｍｅｔｈａｃｒｙｌａｔｅ）モノマーであることが好ましいが、これに限定されるものではない。
【００２６】
前記化学式１で表される化合物の置換基の例示は以下に説明するが、これに限定されるものではない。
【００２７】
本明細書において、「置換もしくは非置換の」という用語は、重水素；ハロゲン基；ニトリル基；ニトロ基；−ＯＨ；カルボニル基；エステル基；−ＣＯＯＨ；イミド基；アミド基；陰イオン性基；アルコキシ基；アルキル基；シクロアルキル基；アルケニル基；シクロアルケニル基；アリールアルキル基；ホスフィン基；スルホネート基；アミン基；アリール基；ヘテロアリール基；シリル基；ホウ素基；アクリロイル基；アクリレート基；エーテル基；Ｎ、Ｏ、Ｓ、またはＰ原子のうちの１つ以上を含むヘテロ環基および陰イオン性基を含む群より選択された１つ以上の置換基で置換されているか、もしくはいずれの置換基も有しないことを意味する。
【００２８】
本明細書において、ハロゲン基の例としては、フッ素、塩素、臭素、またはヨウ素がある。
【００２９】
本明細書において、前記アルキル基は、直鎖もしくは分枝鎖であってもよく、炭素数は特に限定されないが、前記アルキル基の炭素数は１〜３０であってもよい。もう一つの実施態様によれば、前記アルキル基の炭素数は１〜２０である。もう一つの実施態様によれば、前記アルキル基の炭素数は１〜１０である。アルキル基の具体例としては、メチル基、エチル基、ｎ−プロピル基、イソプロピル基、ｎ−ブチル基、イソブチル基、ｔｅｒｔ−ブチル基、ｎ−ペンチル基、ｎ−ヘキシル基、ｎ−ヘプチル基、ｎ−オクチル基などがあるが、これらに限定されない。本明細書において、シクロアルキル基は特に限定されないが、炭素数３〜３０のものが好ましく、特に、シクロペンチル基、シクロヘキシル基が好ましいが、これらに限定されない。
【００３０】
本明細書において、アルキレン基は、アルカン（ａｌｋａｎｅ）に結合位置が２つあるものを意味する。前記アルカンは、前述したアルキル基に関する説明が適用される。前記アルキレン基は、直鎖、分枝鎖もしくは環鎖であってもよい。アルキレン基の炭素数は特に限定されないが、例えば、炭素数１〜３０であってもよい。また、炭素数１〜２０であってもよいし、炭素数１〜１０であってもよい。
【００３１】
本明細書において、シクロアルキル基は特に限定されないが、一実施態様によれば、前記シクロアルキル基の炭素数は３〜３０である。もう一つの実施態様によれば、前記シクロアルキル基の炭素数は３〜２０である。もう一つの実施態様によれば、前記シクロアルキル基の炭素数は３〜６である。具体的には、シクロプロピル基、シクロブチル基、シクロペンチル基、シクロヘキシル基、シクロヘプチル基、シクロオクチル基などがあるが、これらに限定されない。
【００３２】
本明細書において、アリール基は特に限定されないが、炭素数６〜６０のものが好ましく、単環式アリール基または多環式アリール基であってもよい。一実施態様によれば、前記アリール基の炭素数は６〜３０である。一実施態様によれば、前記アリール基の炭素数は６〜２０である。前記アリール基が、単環式アリール基としては、フェニル基、ビフェニル基、ターフェニル基などになってもよいが、これらに限定されるものではない。前記多環式アリール基としては、ナフチル基、アントラセニル基、インデニル基、フェナントレニル基、ピレニル基、ペリレニル基、トリフェニル基、クリセニル基、フルオレニル基などになってもよいが、これらに限定されるものではない。
【００３３】
本明細書において、前記ヘテロ環基は、異種原子としてＯ、Ｎ、またはＳを含むヘテロ環基であって、炭素数は特に限定されないが、炭素数２〜３０、具体的には炭素数２〜２０である。ヘテロ環基の例としては、チオフェン基、フラン基、ピロール基、イミダゾール基、チアゾール基、オキサゾール基、オキサジアゾール基、トリアゾール基、ピリジル基、ビピリジル基、トリアジン基、アクリジル基、ピリダジン基、キノリニル基、イソキノリン基、インドール基、カルバゾール基、ベンゾオキサゾール基、ベンゾイミダゾール基、ベンゾチアゾール基、ベンゾカルバゾール基、ベンゾチオフェン基、ジベンゾチオフェン基、ベンゾフラニル基、ジベンゾフラン基などがあるが、これらのみに限定されるものではない。
【００３４】
本明細書において、ヘテロアリール基は、芳香族であることを除けば、前述したヘテロ環基に関する説明が適用可能である。
【００３５】
本明細書において、「トリアリールメタン染料」の「アリール」とは、前記アリール基に関する説明および／または前記ヘテロ環基に関する説明が適用可能である。
【００３６】
本明細書において、前記アルコキシ基は、直鎖もしくは分枝鎖であってもよく、炭素数は特に限定されないが、１〜３０であってもよいし、具体的には１〜２０であってもよく、さらに具体的には１〜１０であってもよい。
【００３７】
本明細書において、陰イオン性基は、前記トリアリールメタン染料モノマーと化学的な結合を有し、前記化学的な結合は、イオン結合を意味することができる。前記陰イオン性基は特に限定されず、例えば、米国特許第７，９３９，６４４号明細書、日本国特願２００６−００３０８０号、日本国特願２００６−００１９１７号、日本国特願２００５−１５９９２６号、韓国特許出願第２００７−７０２８８９７号、日本国特願２００５−０７１６８０号、韓国特許出願第２００７−７０００６９３号、日本国特願２００５−１１１６９６号、日本国特願２００８−２４９６６３号、日本国特開２０１４−１９９４３６号公報に記載されている陰イオンが適用可能である。
【００３８】
前記陰イオン性基の具体例としては、トリフルオルメタンスルホン酸陰イオン、ビス（トリフルオロメチルスルホニル）アミド陰イオン、ビストリフルオルメタンスルホンイミド陰イオン、ビスパーフルオルエチルスルホンイミド陰イオン、テトラフェニルボレート陰イオン、テトラキス（４−フルオロフェニル）ボレート、テトラキス（ペンタフルオロフェニル）ボレート、トリストリフルオロメタンスルホニルメチド、ＳＯ３−、ＣＯ２−、ＳＯ２Ｎ−ＳＯ２ＣＦ３、ＳＯ２Ｎ−ＳＯ２ＣＦ２ＣＦ３、ハロゲン基、例えば、フッ素基、ヨウ素基、塩素基などがあるが、これらのみに限定されるものではない。
【００３９】
本明細書において、陰イオン性基は、それ自体で陰イオンを有することができ、または他の陽イオンと共に錯化合物の形態で存在してもよい。したがって、置換された陰イオン性基の個数に応じて、本発明の化合物分子全体の電荷の合計が変化できる。本発明の化合物のアミン基１つに陽イオンを有しているため、分子全体の電荷の合計は、置換された陰イオン性基の個数から１を引いた値だけの、陰イオンから０までの値を有することができる。
【００４０】
本明細書において、「（メト）アクリル酸」とは、アクリル酸およびメタクリル酸からなる群より選択される少なくとも１種を示す。「（メタ）アクリル酸」の表記も同様の意味を有する。
【００４１】
本明細書において、メトアクリル酸またはメタアクリル酸は、メタクリル酸で表されてもよい。
【００４２】
本明細書の一実施態様において、前記「トリアリールメタン染料モノマーおよび（メト）アクリル酸モノマーを含む重合体」の意味は、前記トリアリールメタン染料モノマーおよび前記（メト）アクリル酸モノマーがコモノマーとして前記重合体内に共有結合しているものを意味する。
【００４３】
本明細書の一実施態様は、トリアリールメタン染料モノマーおよび（メト）アクリル酸モノマーを含む重合体；下記化学式１で表される構造を含むバインダー樹脂；多官能性モノマー；光開始剤；および溶媒を含む着色剤組成物を提供する。
［化学式１］
【化５】
2021517601.tif 000006
【００４４】
前記化学式１において、
【化６】
2021517601.tif 000007
は、他のモノマーまたは結合部に連結される部分を意味し、
Ｘ'は、ＯまたはＮＨであり、
Ｌ１およびＬ２は、互いに同一または異なり、それぞれ独立して、直接結合；置換もしくは非置換のアルキレン基；−Ｃ（＝Ｏ）−；または−Ｌ３−Ｏ（Ｃ＝Ｏ）−であり、
Ｌ３は、置換もしくは非置換のアルキレン基であり、
Ｒ１〜Ｒ３は、互いに同一または異なり、それぞれ独立して、水素；ヒドロキシ基；または置換もしくは非置換のアルキル基であり、
ｒ２は、０〜４の整数であり、ｒ２が２以上の場合、Ｒ２は、互いに同一または異なり、
ｒ３は、０〜５の整数であり、ｒ３が２以上の場合、Ｒ３は、互いに同一または異なる。
【００４５】
本明細書の一実施態様において、Ｘ'は、Ｏである。
【００４６】
本明細書の一実施態様において、Ｘ'は、ＮＨである。
【００４７】
本明細書の一実施態様において、Ｌ１は、直接結合；置換もしくは非置換のアルキレン基；または−Ｃ（＝Ｏ）−である。
【００４８】
本明細書の一実施態様において、Ｌ１は、直接結合；炭素数１〜３０の置換もしくは非置換のアルキレン基；または−Ｃ（＝Ｏ）−である。
【００４９】
本明細書の一実施態様において、Ｌ１は、直接結合；炭素数１〜２０の置換もしくは非置換のアルキレン基；または−Ｃ（＝Ｏ）−である。
【００５０】
本明細書の一実施態様において、Ｌ１は、直接結合；炭素数１〜１０の置換もしくは非置換のアルキレン基；または−Ｃ（＝Ｏ）−である。
【００５１】
本明細書の一実施態様において、Ｌ１は、直接結合である。
【００５２】
本明細書の一実施態様において、Ｌ１は、置換もしくは非置換のメチレン基；置換もしくは非置換のエチレン基；または置換もしくは非置換のプロピレン基である。
【００５３】
本明細書の一実施態様において、Ｌ１は、メチレン基；エチレン基；またはプロピレン基である。
【００５４】
本明細書の一実施態様において、Ｌ１は、−Ｃ（＝Ｏ）−である。
【００５５】
本明細書の一実施態様において、Ｌ２は、直接結合；−Ｃ（＝Ｏ）−；または−Ｌ３−Ｏ（Ｃ＝Ｏ）−である。
【００５６】
本明細書の一実施態様において、Ｌ２は、直接結合である。
【００５７】
本明細書の一実施態様において、Ｌ２は、−Ｃ（＝Ｏ）−である。
【００５８】
本明細書の一実施態様において、Ｌ２は、−Ｌ３−Ｏ（Ｃ＝Ｏ）−である。
【００５９】
本明細書の一実施態様において、Ｌ３は、炭素数１〜３０の置換もしくは非置換のアルキレン基である。
【００６０】
本明細書の一実施態様において、Ｌ３は、炭素数１〜２０の置換もしくは非置換のアルキレン基である。
【００６１】
本明細書の一実施態様において、Ｌ３は、炭素数１〜１０の置換もしくは非置換のアルキレン基である。
【００６２】
本明細書の一実施態様において、Ｌ３は、置換もしくは非置換のメチレン基である。
【００６３】
本明細書の一実施態様において、Ｌ３は、メチレン基である。
【００６４】
本明細書の一実施態様において、Ｒ１〜Ｒ３は、互いに同一または異なり、それぞれ独立して、水素；ヒドロキシ基；炭素数１〜３０の置換もしくは非置換のアルキル基である。
【００６５】
本明細書の一実施態様において、Ｒ１〜Ｒ３は、互いに同一または異なり、それぞれ独立して、水素；ヒドロキシ基；炭素数１〜２０の置換もしくは非置換のアルキル基である。
【００６６】
本明細書の一実施態様において、Ｒ１〜Ｒ３は、互いに同一または異なり、それぞれ独立して、水素；ヒドロキシ基；炭素数１〜１０の置換もしくは非置換のアルキル基である。
【００６７】
本明細書の一実施態様において、Ｒ１〜Ｒ３は、互いに同一または異なり、それぞれ独立して、水素；ヒドロキシ基；置換もしくは非置換のメチル基である。
【００６８】
本明細書の一実施態様において、Ｒ１は、水素；またはメチル基である。
【００６９】
本明細書の一実施態様において、Ｒ２は、水素である。
【００７０】
本明細書の一実施態様において、Ｒ３は、水素；ヒドロキシ基；またはアミン基で置換されたメチル基である。
【００７１】
本明細書の一実施態様によれば、前記化学式１は、下記化学式１−１で表されてもよい。
［化学式１−１］
【化７】
2021517601.tif 000008
【００７２】
前記化学式１−１において、
【化８】
2021517601.tif 000009
は、他のモノマーまたは結合部に連結される部分を意味し、
Ｘ'、Ｌ１、Ｌ２、Ｒ１〜Ｒ３、ｒ２およびｒ３は、前記化学式１で定義した通りである。
【００７３】
本明細書の一実施態様において、前記化学式１は、下記の構造のうちのいずれか１つで表されてもよいが、これに限定されるものではない。前記化学式１は、下記の構造のうちのいずれか１つから重合される部分を形成したものである。
【化９】
2021517601.tif 000010
【００７４】
本明細書の一実施態様において、前記トリアリールメタン染料モノマーは、下記化学式２で表されてもよい。
［化学式２］
【化１０】
2021517601.tif 000011
【００７５】
前記化学式２において、
Ｒ１１〜Ｒ１４は、互いに同一または異なり、それぞれ独立して、置換もしくは非置換のアルキル基；置換もしくは非置換のシクロアルキル基；置換もしくは非置換のアリール基；または置換もしくは非置換のアルコキシ基であり、
Ｘ１およびＸ２は、互いに同一または異なり、それぞれ独立して、水素；重水素；ハロゲン基；ヒドロキシ基；−ＣＯＯＨ；置換もしくは非置換のアルコキシ基；置換もしくは非置換のアルキル基；置換もしくは非置換のシクロアルキル基；置換もしくは非置換のアリール基；または置換もしくは非置換のヘテロアリール基であり、
ｘ１およびｘ２は、０〜４の整数であり、ｘ１およびｘ２がそれぞれ２以上の場合、括弧内の構造は、互いに同一または異なり、
Ａは、下記化学式Ａ−１〜下記化学式Ａ−３のうちのいずれか１つで表され、
［化学式Ａ−１］
【化１１】
2021517601.tif 000012
［化学式Ａ−２］
【化１２】
2021517601.tif 000013
［化学式Ａ−３］
【化１３】
2021517601.tif 000014
前記化学式Ａ−１〜化学式Ａ−３において、
【化１４】
2021517601.tif 000015
は、他のモノマーまたは結合部に連結される部分を意味し、
【化１５】
2021517601.tif 000016
は、前記化学式２のＡに連結される部分を意味し、
Ｚは、ＮまたはＣＲであり、
前記Ｒは、水素；または置換もしくは非置換のアルキル基であり、
Ｒ４〜Ｒ６は、互いに同一または異なり、それぞれ独立して、水素；重水素；または置換もしくは非置換のアルキル基であり、
Ｒ１５およびＲ１６は、互いに同一または異なり、それぞれ独立して、水素；重水素；置換もしくは非置換のアルキル基；または置換もしくは非置換のアリール基であり、
Ｘは、陰イオン性基であり、
Ｘ３〜Ｘ６は、互いに同一または異なり、それぞれ独立して、水素；重水素；ハロゲン基；ヒドロキシ基；−ＣＯＯＨ；置換もしくは非置換のアルコキシ基；置換もしくは非置換のアルキル基；置換もしくは非置換のシクロアルキル基；置換もしくは非置換のアリール基；または置換もしくは非置換のヘテロアリール基であり、
ｘ３は、０〜３の整数であり、ｘ３が２以上の場合、Ｘ３は、互いに同一または異なり、
ｘ４は、０〜１０の整数であり、ｘ４が２以上の場合、Ｘ４は、互いに同一または異なり、
ｘ５は、０〜４の整数であり、ｘ５が２以上の場合、Ｘ５は、互いに同一または異なり、
ｘ６は、０〜４の整数であり、ｘ６が２以上の場合、Ｘ６は、互いに同一または異なり、
Ｂは、置換もしくは非置換のアリール基である。
【００７６】
本明細書の一実施態様において、Ｒ１１〜Ｒ１４は、互いに同一または異なり、それぞれ独立して、置換もしくは非置換のアルキル基；または置換もしくは非置換のアリール基である。
【００７７】
本明細書の一実施態様において、Ｒ１１〜Ｒ１４は、互いに同一または異なり、それぞれ独立して、炭素数１〜３０の置換もしくは非置換のアルキル基；または炭素数６〜３０の置換もしくは非置換のアリール基である。
【００７８】
本明細書の一実施態様において、Ｒ１１〜Ｒ１４は、互いに同一または異なり、それぞれ独立して、炭素数１〜２０の置換もしくは非置換のアルキル基；または炭素数６〜２０の置換もしくは非置換のアリール基である。
【００７９】
本明細書の一実施態様において、Ｒ１１〜Ｒ１４は、互いに同一または異なり、それぞれ独立して、炭素数１〜１０の置換もしくは非置換のアルキル基；または炭素数６〜１２の置換もしくは非置換のアリール基である。
【００８０】
本明細書の一実施態様において、Ｒ１１〜Ｒ１４は、互いに同一または異なり、それぞれ独立して、置換もしくは非置換のメチル基；置換もしくは非置換のエチル基；置換もしくは非置換のプロピル基；または置換もしくは非置換のフェニル基である。
【００８１】
本明細書の一実施態様において、Ｒ１１〜Ｒ１４は、互いに同一または異なり、それぞれ独立して、メチル基；エチル基；アルコキシ基で置換されたエチル基；イソプロピル基；ｎ−プロピル基；フェニル基；またはメチル基で置換されたフェニル基である。
【００８２】
本明細書の一実施態様において、Ｚは、Ｎである。
【００８３】
本明細書の一実施態様において、Ｚは、ＣＲである。
【００８４】
本明細書の一実施態様において、Ｒは、水素；または置換もしくは非置換のアルキル基である。
【００８５】
本明細書の一実施態様において、Ｒは、水素；または炭素数１〜３０の置換もしくは非置換のアルキル基である。
【００８６】
本明細書の一実施態様において、Ｒは、水素；または炭素数１〜２０の置換もしくは非置換のアルキル基である。
【００８７】
本明細書の一実施態様において、Ｒは、水素；または炭素数１〜１０の置換もしくは非置換のアルキル基である。
【００８８】
本明細書の一実施態様において、Ｒは、水素である。
【００８９】
本明細書の一実施態様において、Ｒ４〜Ｒ６は、互いに同一または異なり、それぞれ独立して、水素；重水素；または置換もしくは非置換のアルキル基である。
【００９０】
本明細書の一実施態様において、Ｒ４〜Ｒ６は、互いに同一または異なり、それぞれ独立して、水素；重水素；または炭素数１〜３０の置換もしくは非置換のアルキル基である。
【００９１】
本明細書の一実施態様において、Ｒ４〜Ｒ６は、互いに同一または異なり、それぞれ独立して、水素；重水素；または炭素数１〜２０の置換もしくは非置換のアルキル基である。
【００９２】
本明細書の一実施態様において、Ｒ４〜Ｒ６は、互いに同一または異なり、それぞれ独立して、水素；重水素；または炭素数１〜１０の置換もしくは非置換のアルキル基である。
【００９３】
本明細書の一実施態様において、Ｒ４〜Ｒ６は、置換もしくは非置換のメチル基である。
【００９４】
本明細書の一実施態様において、Ｒ４〜Ｒ６は、メチル基である。
【００９５】
本明細書の一実施態様において、Ｒ１５およびＲ１６は、互いに同一または異なり、それぞれ独立して、水素；重水素；置換もしくは非置換のアルキル基；または置換もしくは非置換のアリール基である。
【００９６】
本明細書の一実施態様において、Ｒ１５およびＲ１６は、互いに同一または異なり、それぞれ独立して、水素；重水素；炭素数１〜３０の置換もしくは非置換のアルキル基；または炭素数６〜３０の置換もしくは非置換のアリール基である。
【００９７】
本明細書の一実施態様において、Ｒ１５およびＲ１６は、互いに同一または異なり、それぞれ独立して、水素；重水素；炭素数１〜２０の置換もしくは非置換のアルキル基；または炭素数６〜２０の置換もしくは非置換のアリール基である。
【００９８】
本明細書の一実施態様において、Ｒ１５およびＲ１６は、互いに同一または異なり、それぞれ独立して、水素；重水素；炭素数１〜１０の置換もしくは非置換のアルキル基；または炭素数６〜１２の置換もしくは非置換のアリール基である。
【００９９】
本明細書の一実施態様において、Ｒ１５は、置換もしくは非置換のエチル基である。
【０１００】
本明細書の一実施態様において、Ｒ１５は、エチル基である。
【０１０１】
本明細書の一実施態様において、Ｒ１６は、置換もしくは非置換のフェニル基である。
【０１０２】
本明細書の一実施態様において、Ｒ１６は、ハロゲン基で置換もしくは非置換のフェニル基である。
【０１０３】
本明細書の一実施態様において、Ｒ１６は、フッ素で置換もしくは非置換のフェニル基である。
【０１０４】
本明細書の一実施態様において、Ｘは、ビストリフルオルメタンスルホンイミド陰イオンであってもよい。
【０１０５】
本明細書の一実施態様において、Ｘ１およびＸ２は、互いに同一または異なり、それぞれ独立して、水素；重水素；ハロゲン基；ヒドロキシ基；−ＣＯＯＨ；置換もしくは非置換のアルコキシ基；置換もしくは非置換のアルキル基；置換もしくは非置換のシクロアルキル基；置換もしくは非置換のアリール基；または置換もしくは非置換のヘテロアリール基である。
【０１０６】
本明細書の一実施態様において、Ｘ１およびＸ２は、互いに同一または異なり、それぞれ独立して、水素；ハロゲン基；または置換もしくは非置換のアルキル基である。
【０１０７】
本明細書の一実施態様において、Ｘ１およびＸ２は、互いに同一または異なり、それぞれ独立して、水素；ハロゲン基；または炭素数１〜３０の置換もしくは非置換のアルキル基である。
【０１０８】
本明細書の一実施態様において、Ｘ１およびＸ２は、互いに同一または異なり、それぞれ独立して、水素；ハロゲン基；または炭素数１〜２０の置換もしくは非置換のアルキル基である。
【０１０９】
本明細書の一実施態様において、Ｘ１およびＸ２は、互いに同一または異なり、それぞれ独立して、水素；ハロゲン基；または炭素数１〜１０の置換もしくは非置換のアルキル基である。
【０１１０】
本明細書の一実施態様において、Ｘ１およびＸ２は、互いに同一または異なり、それぞれ独立して、水素；ハロゲン基；または置換もしくは非置換のメチル基である。
【０１１１】
本明細書の一実施態様において、Ｘ１およびＸ２は、互いに同一または異なり、それぞれ独立して、水素；フッ素；塩素；またはメチル基である。
【０１１２】
本明細書の一実施態様において、Ｘ３〜Ｘ６は、互いに同一または異なり、それぞれ独立して、水素；重水素；ハロゲン基；ヒドロキシ基；−ＣＯＯＨ；置換もしくは非置換のアルコキシ基；置換もしくは非置換のアルキル基；置換もしくは非置換のシクロアルキル基；置換もしくは非置換のアリール基；または置換もしくは非置換のヘテロアリール基である。
【０１１３】
本明細書の一実施態様において、Ｘ３〜Ｘ６は、互いに同一または異なり、それぞれ独立して、水素；−ＣＯＯＨ；または置換もしくは非置換のアルキル基である。
【０１１４】
本明細書の一実施態様において、Ｘ３〜Ｘ６は、互いに同一または異なり、それぞれ独立して、水素；−ＣＯＯＨ；または炭素数１〜３０の置換もしくは非置換のアルキル基である。
【０１１５】
本明細書の一実施態様において、Ｘ３〜Ｘ６は、互いに同一または異なり、それぞれ独立して、水素；−ＣＯＯＨ；または炭素数１〜２０の置換もしくは非置換のアルキル基である。
【０１１６】
本明細書の一実施態様において、Ｘ３〜Ｘ６は、互いに同一または異なり、それぞれ独立して、水素；−ＣＯＯＨ；または炭素数１〜１０の置換もしくは非置換のアルキル基である。
【０１１７】
本明細書の一実施態様において、Ｘ３〜Ｘ６は、互いに同一または異なり、それぞれ独立して、水素；−ＣＯＯＨ；または置換もしくは非置換のメチル基である。
【０１１８】
本明細書の一実施態様において、Ｘ３〜Ｘ６は、互いに同一または異なり、それぞれ独立して、水素；−ＣＯＯＨ；またはメチル基である。
【０１１９】
本明細書の一実施態様において、Ｂは、炭素数６〜３０の置換もしくは非置換のアリール基である。
【０１２０】
本明細書の一実施態様において、Ｂは、炭素数６〜２０の置換もしくは非置換のアリール基である。
【０１２１】
本明細書の一実施態様において、Ｂは、炭素数６〜１２の置換もしくは非置換のアリール基である。
【０１２２】
本明細書の一実施態様において、Ｂは、置換もしくは非置換のフェニル基である。
【０１２３】
本明細書の一実施態様において、Ｂは、フェニル基である。
【０１２４】
本明細書の一実施態様において、前記化学式２は、下記化学式２−１〜下記化学式２−３のうちのいずれか１つで表されてもよい。
［化学式２−１］
【化１６】
2021517601.tif 000017
［化学式２−２］
【化１７】
2021517601.tif 000018
［化学式２−３］
【化１８】
2021517601.tif 000019
【０１２５】
前記化学式２−１〜化学式２−３において、
Ｒ１１〜Ｒ１４、Ｒ４〜Ｒ６、Ｘ１〜Ｘ５、ｘ１〜ｘ５、Ｚ、ＸおよびＢは、前記化学式２で定義した通りである。
【０１２６】
本明細書の一実施態様において、前記化学式２−１は、下記化学式２−１−１で表されてもよい。
［化学式２−１−１］
【化１９】
2021517601.tif 000020
【０１２７】
前記化学式２−１−１において、
Ｒ１１〜Ｒ１４、Ｒ４、Ｘ１〜Ｘ４、ｘ１〜ｘ４、ＺおよびＸは、前記化学式２で定義した通りである。
【０１２８】
本明細書の一実施態様において、前記化学式２−２は、下記化学式２−２−１で表されてもよい。
［化学式２−２−１］
【化２０】
2021517601.tif 000021
【０１２９】
前記化学式２−２−１において、
Ｒ１１〜Ｒ１４、Ｒ５、Ｘ１、Ｘ２、Ｘ５、ｘ１、ｘ２、ｘ５、ＸおよびＢは、前記化学式２で定義した通りである。
【０１３０】
本明細書の一実施態様において、前記化学式２−３は、下記化学式２−３−１で表されてもよい。
［化学式２−３−１］
【化２１】
2021517601.tif 000022
【０１３１】
前記化学式２−３−１において、
Ｒ１１〜Ｒ１６、Ｒ６、Ｘ１、Ｘ２、Ｘ６、ｘ１、ｘ２、ｘ６およびＸは、前記化学式２で定義した通りである。
【０１３２】
本明細書の一実施態様において、前記化学式２は、下記の構造のうちのいずれか１つで表されてもよいが、これに限定されるものではない。
【化２２】
2021517601.tif 000023
【化２３】
2021517601.tif 000024
【化２４】
2021517601.tif 000025
【化２５】
2021517601.tif 000026
【０１３３】
前記構造において、Ｘは、前記化学式２で定義した通りである。具体的には、Ｘは、前記化学式Ａ−１〜Ａ−３で定義した通りである。
【０１３４】
本明細書において、（メト）アクリル酸モノマーは、下記化学式Ａで表されてもよい。
［化学式Ａ］
【化２６】
2021517601.tif 000027
【０１３５】
前記化学式Ａにおいて、
Ｔ１は、水素；−ＣＯＯＨ；置換もしくは非置換のアルキル基；または置換もしくは非置換のアルコキシ基であり、
Ｔ２は、水素；または置換もしくは非置換のアルキル基であり、
Ｍは、直接結合；または置換もしくは非置換のアルキレン基である。
【０１３６】
本明細書の一実施態様において、Ｔ１は、水素；−ＣＯＯＨ；炭素数１〜３０の置換もしくは非置換のアルキル基；または炭素数１〜３０の置換もしくは非置換のアルコキシ基である。
【０１３７】
本明細書の一実施態様において、Ｔ１は、水素；−ＣＯＯＨ；炭素数１〜２０の置換もしくは非置換のアルキル基；または炭素数１〜２０の置換もしくは非置換のアルコキシ基である。
【０１３８】
本明細書の一実施態様において、Ｔ１は、水素；−ＣＯＯＨ；炭素数１〜１０の置換もしくは非置換のアルキル基；または炭素数１〜１０の置換もしくは非置換のアルコキシ基である。
【０１３９】
本明細書の一実施態様において、Ｔ１は、水素；−ＣＯＯＨ；または下記の構造のうちのいずれか１つであってもよい。
【化２７】
2021517601.tif 000028
【０１４０】
本明細書の一実施態様において、Ｔ２は、水素；または炭素数１〜３０の置換もしくは非置換のアルキル基である。
【０１４１】
本明細書の一実施態様において、Ｔ２は、水素；または炭素数１〜２０の置換もしくは非置換のアルキル基である。
【０１４２】
本明細書の一実施態様において、Ｔ２は、水素；または炭素数１〜１０の置換もしくは非置換のアルキル基である。
【０１４３】
本明細書の一実施態様において、Ｔ２は、水素；または置換もしくは非置換のメチル基である。
【０１４４】
本明細書の一実施態様において、Ｔ２は、水素；またはメチル基である。
【０１４５】
本明細書の一実施態様において、Ｍは、直接結合；または炭素数１〜３０の置換もしくは非置換のアルキレン基である。
【０１４６】
本明細書の一実施態様において、Ｍは、直接結合；または炭素数１〜２０の置換もしくは非置換のアルキレン基である。
【０１４７】
本明細書の一実施態様において、Ｍは、直接結合；または炭素数１〜１０の置換もしくは非置換のアルキレン基である。
【０１４８】
本明細書の一実施態様において、Ｍは、直接結合；または置換もしくは非置換のエチレン基である。
【０１４９】
本明細書の一実施態様において、Ｍは、直接結合；またはエチレン基である。
【０１５０】
本明細書の一実施態様において、前記化学式Ａで表される構造は、下記の構造のうちのいずれか１つで表されてもよいが、これに限定されるものではない。
【化２８】
2021517601.tif 000029
【０１５１】
本明細書の一実施態様は、前記トリアリールメタン染料モノマーに対する前記（メト）アクリル酸モノマーの重量比は、９：１〜４：６である着色剤組成物を提供する。
【０１５２】
前記重量比は、重合体の合成を進行させる時に投入した各モノマーの重量比と同一である。前記モノマーを含む重合体を合成する過程において、中間に精製工程がないため、投入した各モノマーの重量比が前記重合体に含まれる各モノマーの重量比である。具体的には、前記重量比は、ＮＭＲ（Ｎｕｃｌｅａｒ  ｍａｇｎｅｔｉｃ  ｒｅｓｏｎａｎｃｅ）を測定して、前記トリアリールメタン染料モノマーに含まれた特定のピーク（ｐｅａｋ）と、前記（メト）アクリル酸モノマーに含まれた特定のピーク（ｐｅａｋ）とを比較して比率を計算することができる。
【０１５３】
前記重合体は、トリアリールメタン系染料モノマーと酸基（ａｃｉｄ  ｇｒｏｕｐ）を含む（メト）アクリル酸モノマーとの結合からなってもよい。酸基を含む（メト）アクリル酸モノマーを、エポキシ系モノマーを含むバインダーと組み合わせて用いることができ、この場合、酸基とエポキシ基とが互いに結合して硬いカラーフィルタ膜を形成することができる。酸基を含む（メト）アクリル酸モノマーの含有量が６０％超過の場合、色を示すトリアリールメタン系染料の含有量が少なくて十分な色を示しにくいだけでなく、反応が起こるエポキシが十分でない場合、むしろ現像液によって色材が洗い流される問題が発生しうる。また、酸基を含む（メト）アクリル酸モノマーの含有量が１０％未満の場合、エポキシ基との結合が十分でなくてカラーフィルタの膜表面の粗さが良くなく、光の散乱によってむしろ輝度が低下する問題が発生しうる。これによって、トリアリールメタン染料モノマーと酸基を含む（メト）アクリル酸モノマーとの重量比が９：１〜４：６であることが好ましく、より好ましくは８：２から７：３の重量比を有することができる。
【０１５４】
本明細書の一実施態様において、前記重合体の重量平均分子量は、５，０００ｇ／ｍｏｌ〜５０，０００ｇ／ｍｏｌである。
【０１５５】
前記重量平均分子量とは、分子量が均一でなく、ある高分子物質の分子量が基準として用いられる平均分子量の一つで、分子量分布がある高分子化合物の成分分子種の分子量を重量分率で平均して得られる値である。
【０１５６】
前記重量平均分子量は、高性能液体クロマトグラフィー（ＨＰＬＣ：Ｈｉｇｈ  Ｐｅｒｆｏｒｍａｎｃｅ  Ｌｉｑｕｉｄ  Ｃｈｒｏｍａｔｏｇｒａｐｈｙ）分析により測定される。
【０１５７】
本明細書の一実施態様において、前記重合体の数平均分子量は１８〜２８であってもよい。好ましくは、前記数平均分子量は２０〜２７であってもよい。
【０１５８】
前記数平均分子量とは、分子量分布を有する高分子化合物の成分分子種の分子量を数分率あるいはモル分率で平均して得るようになる平均分子量を意味する。
【０１５９】
前記数平均分子量は、高性能液体クロマトグラフィー（ＨＰＬＣ：Ｈｉｇｈ  Ｐｅｒｆｏｒｍａｎｃｅ  Ｌｉｑｕｉｄ  Ｃｈｒｏｍａｔｏｇｒａｐｈｙ）分析により測定される。
【０１６０】
本明細書の一実施態様において、前記バインダー樹脂は、下記化学式４〜６で表される構造のうちのいずれか１つ以上をさらに含んでもよい。
［化学式４］
【化２９】
2021517601.tif 000030
［化学式５］
【化３０】
2021517601.tif 000031
［化学式６］
【化３１】
2021517601.tif 000032
【０１６１】
前記化学式４〜６において、
Ｒ４１〜Ｒ４４、Ｒ５１、Ｒ５２およびＲ６１〜Ｒ６３は、互いに同一または異なり、それぞれ独立して、水素；置換もしくは非置換のアルキル基；または置換もしくは非置換のアリール基であり、
Ｒ６４は、水素；置換もしくは非置換のアルキル基；置換もしくは非置換のアルコキシ基；置換もしくは非置換のシクロアルキル基；置換もしくは非置換のアリール基；または酸素または窒素を含む置換もしくは非置換の単環または多環の環基であり、
Ａｒは、置換もしくは非置換のアリール基であり、
Ｑは、直接結合；または置換もしくは非置換のアルキレン基であり、
ｒ４４は、０〜５の整数であり、ｒ４４が２以上の場合、Ｒ４４は、互いに同一または異なる。
【０１６２】
本明細書の一実施態様において、Ｒ４１〜Ｒ４４は、水素である。
【０１６３】
本明細書の一実施態様において、Ｒ５１、Ｒ５２は、水素である。
【０１６４】
本明細書の一実施態様において、Ｒ６１〜Ｒ６３は、互いに同一または異なり、それぞれ独立して、水素；または炭素数１〜３０の置換もしくは非置換のアルキル基である。
【０１６５】
本明細書の一実施態様において、Ｒ６１〜Ｒ６３は、互いに同一または異なり、それぞれ独立して、水素；または炭素数１〜２０の置換もしくは非置換のアルキル基である。
【０１６６】
本明細書の一実施態様において、Ｒ６１〜Ｒ６３は、互いに同一または異なり、それぞれ独立して、水素；または炭素数１〜１０の置換もしくは非置換のアルキル基である。
【０１６７】
本明細書の一実施態様において、Ｒ６１〜Ｒ６３は、互いに同一または異なり、それぞれ独立して、水素；または置換もしくは非置換のメチル基である。
【０１６８】
本明細書の一実施態様において、Ｒ６１〜Ｒ６３は、互いに同一または異なり、それぞれ独立して、水素；またはメチル基である。
【０１６９】
本明細書の一実施態様において、Ｒ６４は、水素；置換もしくは非置換のアルキル基；置換もしくは非置換のアルコキシ基；置換もしくは非置換のシクロアルキル基；置換もしくは非置換のアリール基；または酸素または窒素を含む置換もしくは非置換の単環または多環の環基である。
【０１７０】
本明細書の一実施態様において、Ｒ６４は、水素；炭素数１〜３０の置換もしくは非置換のアルキル基；炭素数１〜３０の置換もしくは非置換のアルコキシ基；炭素数３〜３０の置換もしくは非置換のシクロアルキル基；炭素数６〜３０の置換もしくは非置換のアリール基；または酸素または窒素を含む置換もしくは非置換の単環または多環の環基である。
【０１７１】
本明細書の一実施態様において、Ｒ６４は、水素；炭素数１〜２０の置換もしくは非置換のアルキル基；炭素数１〜２０の置換もしくは非置換のアルコキシ基；炭素数３〜２０の置換もしくは非置換のシクロアルキル基；炭素数６〜２０の置換もしくは非置換のアリール基；または酸素または窒素を含む置換もしくは非置換の単環または多環の環基である。
【０１７２】
本明細書の一実施態様において、Ｒ６４は、水素；炭素数１〜１０の置換もしくは非置換のアルキル基；炭素数１〜１０の置換もしくは非置換のアルコキシ基；炭素数３〜１０の置換もしくは非置換のシクロアルキル基；炭素数６〜１２の置換もしくは非置換のアリール基；または酸素または窒素を含む置換もしくは非置換の単環または多環の環基である。
【０１７３】
本明細書の一実施態様において、Ｒ６４は、水素；置換もしくは非置換のメチル基；炭素数１〜５の置換もしくは非置換のアルコキシ基；置換もしくは非置換のシクロヘキシル基；置換もしくは非置換のフェニル基；または置換もしくは非置換の単環または多環の環基である。
【０１７４】
前記Ｒ６４の定義のうち、前記アルコキシ基は、下記の構造で表されてもよいが、これに限定されるものではない。
【化３２】
2021517601.tif 000033
【０１７５】
前記構造において、
【化３３】
2021517601.tif 000034
は、前記化学式６のＱに連結される部分を意味する。
【０１７６】
前記置換もしくは非置換の単環または多環の環基は、下記の構造のうちのいずれか１つで表されてもよいが、これに限定されるものではない。
【化３４】
2021517601.tif 000035
【０１７７】
本明細書の一実施態様において、Ｑは、直接結合である。
【０１７８】
本明細書の一実施態様において、Ｑは、炭素数１〜３０の置換もしくは非置換のアルキレン基である。
【０１７９】
本明細書の一実施態様において、Ｑは、炭素数１〜２０の置換もしくは非置換のアルキレン基である。
【０１８０】
本明細書の一実施態様において、Ｑは、炭素数１〜１０の置換もしくは非置換のアルキレン基である。
【０１８１】
本明細書の一実施態様において、Ｑは、置換もしくは非置換のメチレン基である。
【０１８２】
本明細書の一実施態様において、Ｑは、メチレン基である。
【０１８３】
本明細書の一実施態様において、前記化学式４は、下記の構造で表されてもよいが、これに限定されるものではない。
【化３５】
2021517601.tif 000036
【０１８４】
本明細書の一実施態様において、前記化学式５は、下記の構造で表されてもよいが、これに限定されるものではない。
【化３６】
2021517601.tif 000037
【０１８５】
本明細書の一実施態様において、前記化学式６は、下記の構造のうちのいずれか１つで表されてもよいが、これに限定されるものではない。
【化３７】
2021517601.tif 000038
【０１８６】
本明細書の一実施態様によれば、前記バインダー樹脂は、下記の構造のうちのいずれか１つをさらに含んでもよい。
【化３８】
2021517601.tif 000039
【０１８７】
本明細書の一実施態様は、前記着色剤組成物中の固形分の総重量を基準として、前記重合体の含有量は３〜５０重量％であり、前記バインダー樹脂の含有量は５〜４０重量％であり、前記多官能性モノマーの含有量は５〜４０重量％であり、前記光開始剤の含有量は１〜１０重量％である着色剤組成物を提供する。
【０１８８】
前記着色剤組成物に含まれる各構成要素が前記範囲を満たす場合、本発明の前記着色剤組成物内の前記重合体、バインダー樹脂、および多官能性モノマーがラジカル重合によって互いに結合して硬い膜を形成することができる。
【０１８９】
前記固形分の総重量とは、着色剤組成物から溶媒を除いた成分の総重量の合計を意味する。固形分および各成分の固形分を基準とする重量％の基準は、液体クロマトグラフィーまたはガスクロマトグラフィなどの、当業界で用いられる一般的な分析手段で測定することができる。
【０１９０】
本明細書の一実施態様において、前記着色剤組成物は、顔料および染料のうちの１種以上をさらに含んでもよい。
【０１９１】
例えば、前記着色剤組成物は、１種以上の染料をさらに含むか、前記１種以上の顔料をさらに含むか、１種以上の染料および１種以上の顔料をさらに含んでもよい。
【０１９２】
前記染料および顔料は、金属−複合体（ｍｅｔａｌ−ｃｏｍｐｌｅｘ）系化合物；アゾ（ａｚｏ）系化合物；金属アゾ（ｍｅｔａｌ  ａｚｏ）系化合物；キノフタロン（ｑｕｉｎｏｐｈｔｈａｌｏｎｅ）系化合物；イソインドリン（ｉｓｏｉｎｄｏｉｎｅ）系化合物；メチン（Ｍｅｔｈｉｎｅ）系化合物；フタロシアニン（ｐｈｔｈａｌｏｃｙａｎｉｎｅ）系化合物；金属フタロシアニン（ｍｅｔａｌ  ｐｈｔｈａｌｏｃｙａｎｉｎｅ）系化合物；ポルフィリン（ｐｏｒｐｈｙｒｉｎ）系化合物；金属ポルフィリン（ｍｅｔａｌ  ｐｏｒｐｈｙｒｉｎ）系化合物；テトラアザポルフィリン（ｔｅｔｒａ  ａｚａ  ｐｏｒｐｈｙｒｉｎ）系化合物；金属テトラアザポルフィリン（ｍｅｔａｌ  ｔｅｔｒａ  ａｚａ  ｐｏｒｐｈｙｒｉｎ）系化合物；シアニン（Ｃｙａｎｉｎｅ）系化合物；キサンテン（Ｘａｎｔｈｅｎｅ）系化合物；；ボロンジピロメテン（ｂｏｒｏｎ  ｄｉｐｙｒｒｏｍｅｔｈａｎｅ）系化合物；金属ジピロメテン（ｍｅｔａｌ  ｄｉｐｙｒｒｏｍｅｔｈａｎｅ）系化合物；アントラキノン（ａｎｔｈｒａｑｕｉｎｏｎｅ）系化合物；ジケトピロロピロール（ｄｉｋｅｔｏｐｙｒｒｏｌｏｐｙｒｒｏｌｅ）系化合物；トリアリールメタン（ｔｒｉａｒｙｌｍｅｔｈａｎｅ）系化合物；およびペリレン（ｐｅｒｙｌｅｎｅ）系化合物からなる群より１種以上選択されてもよい。
【０１９３】
具体的には、前記顔料は、フタロシアニン（ｐｈｔｈａｌｏｃｙａｎｉｎｅ）系化合物であってもよく、Ｂ１５：６、Ｇ７、Ｇ５８、またはＧ５９であってもよい。
【０１９４】
具体的には、前記染料は、キサンテン（Ｘａｎｔｈｅｎｅ）系化合物、金属−複合体（ｍｅｔａｌ−ｃｏｍｐｌｅｘ）系化合物、またはキノフタロン（ｑｕｉｎｏｐｈｔｈａｌｏｎｅ）系化合物であってもよい。
【０１９５】
膜の機械的強度を付与する多官能性モノマーは、不飽和カルボン酸エステル類；芳香族ビニル類；不飽和エーテル類；不飽和イミド類；および酸無水物のうちのいずれか１つ以上であってもよい。
【０１９６】
前記不飽和カルボン酸エステル類の具体例としては、ベンジル（メタ）アクリレート、メチル（メタ）アクリレート、エチル（メタ）アクリレート、ブチル（メタ）アクリレート、ジメチルアミノエチル（メタ）アクリレート、イソブチル（メタ）アクリレート、ｔ−ブチル（メタ）アクリレート、シクロヘキシル（メタ）アクリレート、イソボルニル（メタ）アクリレート、エチルヘキシル（メタ）アクリレート、２−フェノキシエチル（メタ）アクリレート、テトラヒドロフルフリル（メタ）アクリレート、ヒドロキシエチル（メタ）アクリレート、２−ヒドロキシプロピル（メタ）アクリレート、２−ヒドロキシ−３−クロロプロピル（メタ）アクリレート、４−ヒドロキシブチル（メタ）アクリレート、アシルオクチルオキシ−２−ヒドロキシプロピル（メタ）アクリレート、グリセロール（メタ）アクリレート、２−メトキシエチル（メタ）アクリレート、３−メトキシブチル（メタ）アクリレート、エトキシジエチレングリコール（メタ）アクリレート、メトキシトリエチレングリコール（メタ）アクリレート、メトキシトリプロピレングリコール（メタ）アクリレート、ポリ（エチレングリコール）メチルエーテル（メタ）アクリレート、フェノキシジエチレングリコール（メタ）アクリレート、ｐ−ノニルフェノキシポリエチレングリコール（メタ）アクリレート、ｐ−ノニルフェノキシポリプロピレングリコール（メタ）アクリレート、グリシジル（メタ）アクリレート、テトラフルオロプロピル（メタ）アクリレート、１，１，１，３，３，３−ヘキサフルオロイソプロピル（メタ）アクリレート、オクタフルオロペンチル（メタ）アクリレート、ヘプタデカフルオロデシル（メタ）アクリレート、トリブロモフェニル（メタ）アクリレート、メチルα−ヒドロキシメチルアクリレート、エチルα−ヒドロキシメチルアクリレート、プロピルα−ヒドロキシメチルアクリレート、およびブチルα−ヒドロキシメチルアクリレートからなるグループより選択されてもよいが、これらのみに限定されるものではない。
【０１９７】
前記芳香族ビニル単量体類の具体例としては、スチレン、α−メチルスチレン、（ｏ，ｍ，ｐ）−ビニルトルエン、（ｏ，ｍ，ｐ）−メトキシスチレン、および（ｏ，ｍ，ｐ）−クロロスチレンからなるグループより選択されてもよいが、これらのみに限定されるものではない。
【０１９８】
前記不飽和エーテル類の具体例としては、ビニルメチルエーテル、ビニルエチルエーテル、およびアリルグリシジルエーテルからなるグループより選択されてもよいが、これらのみに限定されるものではない。
【０１９９】
前記不飽和イミド類の具体例としては、Ｎ−フェニルマレイミド、Ｎ−（４−クロロフェニル）マレイミド、Ｎ−（４−ヒドロキシフェニル）マレイミド、およびＮ−シクロヘキシルマレイミドからなるグループより選択されてもよいが、これらのみに限定されるものではない。
【０２００】
前記酸無水物としては、無水マレイン酸、無水メチルマレイン酸、テトラヒドロフタル酸無水物などがあるが、これらのみに限定されるものではない。
【０２０１】
前記アルカリ溶解性を付与するモノマーは、酸基を含めば特に限定されず、例えば、（メタ）アクリル酸、クロトン酸、イタコン酸、マレイン酸、フマル酸、モノメチルマレイン酸、５−ノルボルネン−２−カルボン酸、モノ−２−（（メタ）アクリロイルオキシ）エチルフタレート、モノ−２−（（メタ）アクリロイルオキシ）エチルスクシネート、ω−カルボキシポリカプロラクトンモノ（メタ）アクリレートからなる群より選択される１種以上を使用することが好ましいが、これらのみに限定されるものではない。
【０２０２】
本明細書の一実施態様によれば、前記バインダー樹脂の酸価は、５０〜１３０ＫＯＨｍｇ／ｇであり、重量平均分子量は、１，０００ｇ／ｍｏｌ〜５０，０００ｇ／ｍｏｌである。
【０２０３】
好ましくは、前記バインダー樹脂の酸価は、７０〜１２０ＫＯＨｍｇ／ｇであり、重量平均分子量は、８，０００ｇ／ｍｏｌ〜１１，０００ｇ／ｍｏｌである。
【０２０４】
前記バインダー樹脂の酸価は、０．１Ｎの濃度の水酸化カリウム（ＫＯＨ）メタノール溶液で滴定して測定することができる。
【０２０５】
前記光開始剤は、光によってラジカルを発生させて架橋を触発する開始剤であれば特に限定されないが、例えば、アセトフェノン系化合物、ビイミダゾール系化合物、トリアジン系化合物、およびオキシム系化合物からなる群より選択される１種以上であってもよい。
【０２０６】
前記アセトフェノン系化合物は、２−ヒドロキシ−２−メチル−１−フェニルプロパン−１−オン、１−（４−イソプロピルフェニル）−２−ヒドロキシ−２−メチルプロパン−１−オン、４−（２−ヒドロキシエトキシ）−フェニル−（２−ヒドロキシ−２−プロピル）ケトン、１−ヒドロキシシクロヘキシルフェニルケトン、ベンゾインメチルエーテル、ベンゾインエチルエーテル、ベンゾインイソブチルエーテル、ベンゾインブチルエーテル、２，２−ジメトキシ−２−フェニルアセトフェノン、２−メチル−（４−メチルチオ）フェニル−２−モルホリノ−１−プロパン−１−オン、２−ベンジル−２−ジメチルアミノ−１−（４−モルホリノフェニル）−ブタン−１−オン、２−（４−ブロモ−ベンジル−２−ジメチルアミノ−１−（４−モルホリノフェニル）−ブタン−１−オン、または２−メチル−１−［４−（メチルチオ）フェニル］−２−モルホリノプロパン−１−オンなどがあり、これらに限定されない。
【０２０７】
前記ビイミダゾール系化合物としては、２，２−ビス（２−クロロフェニル）−４，４'，５，５'−テトラフェニルビイミダゾール、２，２'−ビス（ｏ−クロロフェニル）−４，４'，５，５'−テトラキス（３，４，５−トリメトキシフェニル）−１，２'−ビイミダゾール、２，２'−ビス（２，３−ジクロロフェニル）−４，４'，５，５'−テトラフェニルビイミダゾール、２，２'−ビス（ｏ−クロロフェニル）−４，４，５，５'−テトラフェニル−１，２'−ビイミダゾールなどがあり、これらに限定されない。
【０２０８】
前記トリアジン系化合物は、３−｛４−［２，４−ビス（トリクロロメチル）−ｓ−トリアジン−６−イル］フェニルチオ｝プロピオン酸、１，１，１，３，３，３−ヘキサフロロイソプロピル−３−｛４−［２，４−ビス（トリクロロメチル）−ｓ−トリアジン−６−イル］フェニルチオ｝プロピオネート、エチル−２−｛４−［２，４−ビス（トリクロロメチル）−ｓ−トリアジン−６−イル］フェニルチオ｝アセテート、２−エポキシエチル−２−｛４−［２，４−ビス（トリクロロメチル）−ｓ−トリアジン−６−イル］フェニルチオ｝アセテート、シクロヘキシル−２−｛４−［２，４−ビス（トリクロロメチル）−ｓ−トリアジン−６−イル］フェニルチオ｝アセテート、ベンジル−２−｛４−［２，４−ビス（トリクロロメチル）−ｓ−トリアジン−６−イル］フェニルチオ｝アセテート、３−｛クロロ−４−［２，４−ビス（トリクロロメチル）−ｓ−トリアジン−６−イル］フェニルチオ｝プロピオン酸、３−｛４−［２，４−ビス（トリクロロメチル）−ｓ−トリアジン−６−イル］フェニルチオ｝プロピオンアミド、２，４−ビス（トリクロロメチル）−６−ｐ−メトキシスチリル−ｓ−トリアジン、２，４−ビス（トリクロロメチル）−６−（１−ｐ−ジメチルアミノフェニル）−１，３，−ブタジエニル−ｓ−トリアジン、２−トリクロロメチル−４−アミノ−６−ｐ−メトキシスチリル−ｓ−トリアジンなどがあり、これらに限定されない。
【０２０９】
前記オキシム系化合物は、１，２−オクタジオン−１−（４−フェニルチオ）フェニル−２−（ｏ−ベンゾイルオキシム）（チバガイギー社、ＣＧＩ１２４）、エタノン−１−（９−エチル）−６−（２−メチルベンゾイル−３−イル）−１−（Ｏ−アセチルオキシム）（ＣＧＩ２４２）、Ｎ−１９１９（アデカ社）などがあり、これらに限定されない。
【０２１０】
前記溶媒は、アセトン、メチルエチルケトン、メチルイソブチルケトン、メチルセロソルブ、エチルセロソルブ、テトラヒドロフラン、１，４−ジオキサン、エチレングリコールジメチルエーテル、エチレングリコールジエチルエーテル、プロピレングリコールジメチルエーテル、プロピレングリコールジエチルエーテル、ジエチレングリコールジメチルエーテル、ジエチレングリコールジエチルエーテル、ジエチレングリコールメチルエチルエーテル、クロロホルム、塩化メチレン、１，２−ジクロロエタン、１，１，１−トリクロロエタン、１，１，２−トリクロロエタン、１，１，２−トリクロロエテン、ヘキサン、ヘプタン、オクタン、シクロヘキサン、ベンゼン、トルエン、キシレン、メタノール、エタノール、イソプロパノール、プロパノール、ブタノール、ｔ−ブタノール、２−エトキシプロパノール、２−メトキシプロパノール、３−メトキシブタノール、シクロヘキサノン、シクロペンタノン、プロピレングリコールメチルエーテルアセテート、プロピレングリコールエチルエーテルアセテート、３−メトキシブチルアセテート、エチル３−エトキシプロピオネート、エチルセロソルブアセテート、メチルセロソルブアセテート、ブチルアセテート、プロピレングリコールモノメチルエーテル、およびジプロピレングリコールモノメチルエーテルからなる群より選択される１種以上であってもよいが、これのみに限定されるものではない。
【０２１１】
本明細書の一実施態様は、前記着色剤組成物の総重量を基準として、前記重合体の含有量は１０〜３０重量％；前記バインダー樹脂の含有量は５〜４０重量％；前記多官能性モノマーの含有量は５〜３０重量％；前記光開始剤の含有量は０．１〜１０重量％；および前記溶媒の含有量は１０〜６０重量％である着色剤組成物を提供する。
【０２１２】
本明細書の一実施態様によれば、前記着色剤組成物は、レベリング剤、酸化防止剤、接着助剤、および界面活性剤からなる群より１つ以上選択されるものをさらに含んでもよい。
【０２１３】
本明細書の一実施態様によれば、前記着色剤組成物は、酸化防止剤をさらに含んでもよい。
【０２１４】
本明細書の一実施態様によれば、前記酸化防止剤の含有量は、前記着色剤組成物中の固形分の総重量を基準として０．１重量％〜２０重量％である。
【０２１５】
本明細書の一実施態様によれば、前記着色剤組成物は、光架橋増減剤、硬化促進剤、密着促進剤、界面活性剤、熱重合防止剤、紫外線吸収剤、分散剤、およびレベリング剤からなる群より選択される１または２以上の添加剤を追加的に含む。
【０２１６】
本明細書の一実施態様によれば、前記添加剤の含有量は、前記着色剤組成物中の固形分の総重量を基準として０．１重量％〜２０重量％である。
【０２１７】
前記光架橋増減剤は、ベンゾフェノン、４，４−ビス（ジメチルアミノ）ベンゾフェノン、４，４−ビス（ジエチルアミノ）ベンゾフェノン、２，４，６−トリメチルアミノベンゾフェノン、メチル−ｏ−ベンゾイルベンゾエート、３，３−ジメチル−４−メトキシベンゾフェノン、３，３，４，４−テトラ（ｔ−ブチルパーオキシカルボニル）ベンゾフェノンなどのベンゾフェノン系化合物；９−フルオレノン、２−クロロ−９−フルオレノン、２−メチル−９−フルオレノンなどのフルオレノン系化合物；チオキサントン、２，４−ジエチルチオキサントン、２−クロロチオキサントン、１−クロロ−４−プロピルオキシチオキサントン、イソプロピルチオキサントン、ジイソプロピルチオキサントンなどのチオキサントン系化合物；キサントン、２−メチルキサントンなどのキサントン系化合物；アントラキノン、２−メチルアントラキノン、２−エチルアントラキノン、ｔ−ブチルアントラキノン、２，６−ジクロロ−９，１０−アントラキノンなどのアントラキノン系化合物；９−フェニルアクリジン、１，７−ビス（９−アクリジニル）ヘプタン、１，５−ビス（９−アクリジニルペンタン）、１，３−ビス（９−アクリジニル）プロパンなどのアクリジン系化合物；ベンジル、１，７，７−トリメチル−ビシクロ［２，２，１］ヘプタン−２，３−ジオン、９，１０−フェナントレンキノンなどのジカルボニル化合物；２，４，６−トリメチルベンゾイルジフェニルホスフィンオキシド、ビス（２，６−ジメトキシベンゾイル）−２，４，４−トリメチルペンチルホスフィンオキシドなどのホスフィンオキシド系化合物；メチル−４−（ジメチルアミノ）ベンゾエート、エチル−４−（ジメチルアミノ）ベンゾエート、２−ｎ−ブトキシエチル−４−（ジメチルアミノ）ベンゾエートなどのベンゾエート系化合物；２，５−ビス（４−ジエチルアミノベンザル）シクロペンタノン、２，６−ビス（４−ジエチルアミノベンザル）シクロヘキサノン、２，６−ビス（４−ジエチルアミノベンザル）−４−メチル−シクロペンタノンなどのアミノシナジスト；３，３−カルボニルビニル−７−（ジエチルアミノ）クマリン、３−（２−ベンゾチアゾリル）−７−（ジエチルアミノ）クマリン、３−ベンゾイル−７−（ジエチルアミノ）クマリン、３−ベンゾイル−７−メトキシ−クマリン、１０，１０−カルボニルビス［１，１，７，７−テトラメチル−２，３，６，７−テトラヒドロ−１Ｈ，５Ｈ，１１Ｈ−Ｃ１］−ベンゾピラノ［６，７，８−ｉｊ］−キノリジン−１１−オンなどのクマリン系化合物；４−ジエチルアミノカルコン、４−アジドベンザルアセトフェノンなどのカルコン化合物；２−ベンゾイルメチレン、３−メチル−ｂ−ナフトチアゾリン；からなる群より選択される１種以上を使用することができる。
【０２１８】
前記硬化促進剤としては、硬化および機械的強度を高めるために使用され、具体的には、２−メルカプトベンゾイミダゾール、２−メルカプトベンゾチアゾール、２−メルカプトベンゾオキサゾール、２，５−ジメルカプト−１，３，４−チアジアゾール、２−メルカプト−４，６−ジメチルアミノピリジン、ペンタエリスリトール−テトラキス（３−メルカプトプロピオネート）、ペンタエリスリトール−トリス（３−メルカプトプロピオネート）、ペンタエリスリトール−テトラキス（２−メルカプトアセテート）、ペンタエリスリトール−トリス（２−メルカプトアセテート）、トリメチロールプロパン−トリス（２−メルカプトアセテート）、およびトリメチロールプロパン−トリス（３−メルカプトプロピオネート）からなる群より選択される１種以上を使用することができる。
【０２１９】
本明細書で使用される密着促進剤としては、メタアクリロイルオキシプロピルトリメトキシシラン、メタアクリロイルオキシプロピルジメトキシシラン、メタアクリロイルオキシプロピルトリエトキシシランなどのメタアクリロイルシランカップリング剤のうちの１種以上を選択して使用することができ、アルキルトリメトキシシランとして、オクチルトリメトキシシラン、ドデシルトリメトキシシラン、オクタデシルトリメトキシシランなどから１種以上を選択して使用することができる。
【０２２０】
前記界面活性剤は、シリコーン系界面活性剤またはフッ素系界面活性剤であり、具体的には、シリコーン系界面活性剤は、ＢＹＫ−Ｃｈｅｍｉｅ社のＢＹＫ−０７７、ＢＹＫ−０８５、ＢＹＫ−３００、ＢＹＫ−３０１、ＢＹＫ−３０２、ＢＹＫ−３０６、ＢＹＫ−３０７、ＢＹＫ−３１０、ＢＹＫ−３２０、ＢＹＫ−３２２、ＢＹＫ−３２３、ＢＹＫ−３２５、ＢＹＫ−３３０、ＢＹＫ−３３１、ＢＹＫ−３３３、ＢＹＫ−３３５、ＢＹＫ−３４１ｖ３４４、ＢＹＫ−３４５ｖ３４６、ＢＹＫ−３４８、ＢＹＫ−３５４、ＢＹＫ−３５５、ＢＹＫ−３５６、ＢＹＫ−３５８、ＢＹＫ−３６１、ＢＹＫ−３７０、ＢＹＫ−３７１、ＢＹＫ−３７５、ＢＹＫ−３８０、ＢＹＫ−３９０などを使用することができ、フッ素系界面活性剤としては、ＤＩＣ（ＤａｉＮｉｐｐｏｎ  Ｉｎｋ＆Ｃｈｅｍｉｃａｌｓ）社のＦ−１１４、Ｆ−１７７、Ｆ−４１０、Ｆ−４１１、Ｆ−４５０、Ｆ−４９３、Ｆ−４９４、Ｆ−４４３、Ｆ−４４４、Ｆ−４４５、Ｆ−４４６、Ｆ−４７０、Ｆ−４７１、Ｆ−４７２ＳＦ、Ｆ−４７４、Ｆ−４７５、Ｆ−４７７、Ｆ−４７８、Ｆ−４７９、Ｆ−４８０ＳＦ、Ｆ−４８２、Ｆ−４８３、Ｆ−４８４、Ｆ−４８６、Ｆ−４８７、Ｆ−１７２Ｄ、ＭＣＦ−３５０ＳＦ、ＴＦ−１０２５ＳＦ、ＴＦ−１１１７ＳＦ、ＴＦ−１０２６ＳＦ、ＴＦ−１１２８、ＴＦ−１１２７、ＴＦ−１１２９、ＴＦ−１１２６、ＴＦ−１１３０、ＴＦ−１１１６ＳＦ、ＴＦ−１１３１、ＴＦ１１３２、ＴＦ１０２７ＳＦ、ＴＦ−１４４１、ＴＦ−１４４２などを使用することができるが、これらのみに限定されるものではない。
【０２２１】
前記酸化防止剤としては、ヒンダードフェノール系（Ｈｉｎｄｅｒｅｄ  ｐｈｅｎｏｌ）酸化防止剤、アミン系酸化防止剤、チオ系酸化防止剤、およびホスフィン系酸化防止剤からなる群より選択される１種以上であってもよいが、これのみに限定されるものではない。
【０２２２】
前記酸化防止剤の具体例としては、リン酸、トリメチルホスフェート、またはトリエチルホスフェートのようなリン酸系熱安定剤；２，６−ジ−ｔ−ブチル−ｐ−クレゾール、オクタデシル−３−（４−ヒドロキシ−３，５−ジ−ｔ−ブチルフェニル）プロピオネート、テトラビス［メチレン−３−（３，５−ジ−ｔ−ブチル−４−ヒドロキシフェニル）プロピオネート］メタン、１，３，５−トリメチル−２，４，６−トリス（３，５−ジ−ｔ−ブチル−４−ヒドロキシベンジル）ベンゼン、３，５−ジ−ｔ−ブチル−４−ヒドロキシベンジルホスファイトジエチルエステル、２，２−チオビス（４−メチル−６−ｔ−ブチルフェノール）、２，６−ｇ，ｔ−ブチルフェノール４，４'−ブチリデン−ビス（３−メチル−６−ｔ−ブチルフェノール）、４，４'−チオビス（３−メチル−６−ｔ−ブチルフェノール）、またはビス［３，３−ビス−（４'−ヒドロキシ−３'−タート−ブチルフェニル）ブタン酸］グリコールエステル（Ｂｉｓ［３，３−ｂｉｓ−（４'−ｈｙｄｒｏｘｙ−３'−ｔｅｒｔ−ｂｕｔｙｌｐｈｅｎｙｌ）ｂｕｔａｎｏｉｃａｃｉｄ］ｇｌｙｃｏｌ  ｅｓｔｅｒ）のようなヒンダードフェノール（Ｈｉｎｄｅｒｅｄ  ｐｈｅｎｏｌ）系１次酸化防止剤；フェニル−α−ナフチルアミン、フェニル−β−ナフチルアミン、Ｎ，Ｎ'−ジフェニル−ｐ−フェニレンジアミン、またはＮ，Ｎ'−ジ−β−ナフチル−ｐ−フェニレンジアミンのようなアミン系２次酸化防止剤；ジラウリルジスルフィド、ジラウリルチオプロピオネート、ジステアリルチオプロピオネート、メルカプトベンゾチアゾール、またはテトラメチルチウラムジスルフィドテトラビス［メチレン−３−（ラウリルチオ）プロピオネート］メタンなどのＴｈｉｏ系２次酸化防止剤；またはトリフェニルホスファイト、トリス（ノニルフェニル）ホスファイト、トリイソデシルホスファイト、ビス（２，４−ジブチルフェニル）ペンタエリスリトールジホスファイト（Ｂｉｓ（２，４−ｄｉｔｂｕｔｙｌｐｈｅｎｙｌ）Ｐｅｎｔａｅｒｙｔｈｒｉｔｏｌ  Ｄｉｐｈｏｓｐｈｉｔｅ、または（１，１'−ビフェニル）−４，４'−ジイルビスホスホナス酸テトラキス［２，４−ビス（１，１−ジメチルエチル）フェニル］エステル（（１，１'−Ｂｉｐｈｅｎｙｌ）−４，４'−Ｄｉｙｌｂｉｓｐｈｏｓｐｈｏｎｏｕｓ  ａｃｉｄ  ｔｅｔｒａｋｉｓ［２，４−ｂｉｓ（１，１−ｄｉｍｅｔｈｙｌｅｔｈｙｌ）ｐｈｅｎｙｌ］ｅｓｔｅｒ）のようなホスファイト系２次酸化防止剤が挙げられる。
【０２２３】
前記紫外線吸収剤としては、２−（３−ｔ−ブチル−５−メチル−２−ヒドロキシフェニル）−５−クロロ−ベンゾトリアゾール、アルコキシベンゾフェノンなどを使用することができるが、これらに限定されず、当業界で一般的に用いられるものがすべて使用可能である。
【０２２４】
前記熱重合防止剤としては、例えば、ｐ−アニソール、ヒドロキノン、ピロカテコール（ｐｙｒｏｃａｔｅｃｈｏｌ）、ｔ−ブチルカテコール（ｔ−ｂｕｔｙｌ  ｃａｔｅｃｈｏｌ）、Ｎ−ニトロソフェニルヒドロキシアミンアンモニウム塩、Ｎ−ニトロソフェニルヒドロキシアミンアルミニウム塩、ｐ−メトキシフェノール、ジ−ｔ−ブチル−ｐ−クレゾール、ピロガロール、ベンゾキノン、４，４−チオビス（３−メチル−６−ｔ−ブチルフェノール）、２，２−メチレンビス（４−メチル−６−ｔ−ブチルフェノール）、２−メルカプトイミダゾール、およびフェノチアジン（ｐｈｅｎｏｔｈｉａｚｉｎｅ）からなる群より選択された１種以上を含むことができるが、これらのみに限定されるものではなく、当技術分野で一般的に知られているものを含むことができる。
【０２２５】
前記分散剤は、予め顔料を表面処理する形態で顔料に内部添加させる方法、または顔料に外部添加させる方法で使用することができる。前記分散剤としては、化合物型、非イオン性、陰イオン性、または陽イオン性分散剤を使用することができ、フッ素系、エステル系、陽イオン系、陰イオン系、非イオン系、両性界面活性剤などが挙げられる。これらは、それぞれまたは２種以上を組み合わせて使用できる。
【０２２６】
具体的には、前記分散剤は、ポリアルキレングリコールおよびそのエステル、ポリオキシアルキレン多価アルコール、エステルアルキレンオキシド付加物、アルコールアルキレンオキシド付加物、スルホン酸エステル、スルホン酸塩、カルボン酸エステル、カルボン酸塩、アルキルアミドアルキレンオキシド付加物、およびアルキルアミンからなるグループより選択された１種以上があるが、これに限定されるものではない。
【０２２７】
前記レベリング剤としては、ポリマー性であるか、非ポリマー性であってもよい。ポリマー性のレベリング剤の具体例としては、ポリエチレンイミン、ポリアミドアミン、アミンとエポキシドの反応生成物を例に挙げることができ、非ポリマー性のレベリング剤の具体例としては、非−ポリマー硫黄−含有および非−ポリマー窒素−含有化合物を含むが、これに限定されず、当業界で一般的に用いられるものがすべて使用できる。
【０２２８】
前記レベリング剤は、具体的には、Ｆ−５５４であってもよいが、これに限定されるものではない。
【０２２９】
前記接着助剤としては、ＫＢＭ−５０３が使用できるが、これに限定されるものではなく、当業界で一般的に用いられるものがすべて使用可能である。
【０２３０】
本明細書の一実施態様は、前記着色剤組成物を用いて製造された感光材を提供する。
【０２３１】
より詳細には、本明細書の着色剤組成物を基材上に適切な方法で塗布し、薄膜またはパターン形態の感光材を形成する。
【０２３２】
前記塗布方法としては特に制限されないが、スプレー法、ロールコーティング法、スピンコーティング法などを使用することができ、一般的に、スピンコーティング法を広く使用する。また、塗布膜を形成した後、場合によっては、減圧下で残留溶媒を一部除去することができる。
【０２３３】
本明細書に係る着色剤組成物を硬化させるための光源としては、例えば、波長が２５０ｎｍ〜４５０ｎｍの光を発散する水銀蒸気アーク（ａｒｃ）、炭素アーク、Ｘｅアークなどがあるが、必ずしもこれに限らない。
【０２３４】
本明細書に係る着色剤組成物は、薄膜トランジスタ液晶表示装置（ＴＦＴ  ＬＣＤ）カラーフィルタ製造用顔料分散型感光材、薄膜トランジスタ液晶表示装置（ＴＦＴ  ＬＣＤ）または有機発光ダイオードのブラックマトリックス形成用感光材、オーバーコート層形成用感光材、カラムスペーサ感光材、光硬化型塗料、光硬化性インク、光硬化性接着剤、印刷版、印刷配線盤用感光材、プラズマディスプレイパネル（ＰＤＰ）用感光材などに使用することができ、その用途に制限を特に設けない。
【０２３５】
本明細書の一実施態様によれば、前記感光材を含むカラーフィルタを提供する。
【０２３６】
前記カラーフィルタは、トリアリールメタン染料モノマーおよび（メト）アクリル酸モノマーを含む重合体；下記化学式１で表される構造を含むバインダー樹脂；多官能性モノマー；光開始剤；および溶媒を含む着色剤組成物を用いて製造できる。前記着色剤組成物を基板上に塗布してコーティング膜を形成し、前記コーティング膜を露光、現像および硬化をすることにより、カラーフィルタを形成することができる。
【０２３７】
前記基板は、ガラス板、シリコンウエハ、およびポリエーテルスルホン（Ｐｏｌｙｅｔｈｅｒｓｕｌｆｏｎｅ、ＰＥＳ）、ポリカーボネート（Ｐｏｌｙｃａｒｂｏｎａｔｅ、ＰＣ）などのプラスチック基材の板などであってもよいし、その種類が特に制限されるわけではない。
【０２３８】
前記カラーフィルタは、赤色パターン、緑色パターン、青色パターン、ブラックマトリックスを含むことができる。
【０２３９】
もう一つの実施態様によれば、前記カラーフィルタは、オーバーコート層をさらに含んでもよい。
【０２４０】
カラーフィルタのカラーピクセルの間には、コントラストを向上させる目的で、ブラックマトリックスと呼ばれる格子状の黒色パターンを配置することができる。ブラックマトリックスの材料としてクロムを使用することができる。この場合、クロムをガラス基板全体に蒸着させ、エッチング処理によってパターンを形成する方式を利用することができる。しかし、工程上の高費用、クロムの高反射率、クロム廃液による環境汚染を考慮して、微細加工が可能な顔料分散法によるレジンブラックマトリックスを使用することができる。
【０２４１】
本明細書の一実施態様に係るブラックマトリックスは、色材としてブラック顔料またはブラック染料を使用することができる。例えば、カーボンブラックを単独で使用するか、カーボンブラックと着色顔料とを混合して使用することができ、この時、遮光性が不十分な着色顔料を混合するため、相対的に色材の量が増加しても膜の強度または基板に対する密着性が低下しないという利点がある。
【０２４２】
本明細書の一実施態様は、前記カラーフィルタを含むディスプレイ装置を提供する。
【０２４３】
前記ディスプレイ装置は、プラズマディスプレイパネル（Ｐｌａｓｍａ  Ｄｉｓｐｌａｙ  Ｐａｎｅｌ、ＰＤＰ）、発光ダイオード（Ｌｉｇｈｔ  Ｅｍｉｔｔｉｎｇ  Ｄｉｏｄｅ、ＬＥＤ）、有機発光素子（Ｏｒｇａｎｉｃ  Ｌｉｇｈｔ  Ｅｍｉｔｔｉｎｇ  Ｄｉｏｄｅ、ＯＬＥＤ）、液晶表示装置（Ｌｉｑｕｉｄ  Ｃｒｙｓｔａｌ  Ｄｉｓｐｌａｙ、ＬＣＤ）、薄膜トランジスタ液晶表示装置（Ｔｈｉｎ  Ｆｉｌｍ  Ｔｒａｎｓｉｓｔｏｒ−Ｌｉｑｕｉｄ  Ｃｒｙｓｔａｌ  Ｄｉｓｐｌａｙ、ＬＣＤ−ＴＦＴ）、および陰極線管（Ｃａｔｈｏｄｅ  Ｒａｙ  Ｔｕｂｅ、ＣＲＴ）のうちのいずれか１つであってもよい。
【実施例】
【０２４４】
以下、本明細書を具体的に説明するために実施例を挙げて詳細に説明する。しかし、本明細書に係る実施例は種々の異なる形態に変形可能であり、本明細書の範囲が以下に述べる実施例に限定されると解釈されない。本明細書の実施例は、当業界における平均的な知識を有する者に本明細書をより完全に説明するために提供されるものである。
【０２４５】
＜実施例＞
＜化合物の合成実施例＞
１．中間体化合物の合成
（１）化学式１−１の化合物の合成
【化３９】
2021517601.tif 000040
Ｎ−（４−ヒドロキシシクロヘキシル）−１−ナフチルアミン０．２２０ｍｏｌ（５３ｇ、１ｅｑ）、トリエチルアミン０．２４２ｍｏｌ（１．１ｅｑ）に、ジクロロメタン５０ｍＬを添加して撹拌溶解した。その後、メタアクリル酸無水物０．２４２ｍｏｌ（２０．８ｇ、１．１ｅｑ）を添加し、４０℃に昇温して維持した。約６時間撹拌後、蒸留水を添加して有機層を分離した。飽和塩化ナトリウム溶液２０ｍＬを追加して撹拌後、３０分間撹拌した。層分離後に有機層を減圧乾燥し、精製して、化学式１−１  ０．１７ｍｏｌ、５３ｇ（収率７７％）を得た。
【０２４６】
（２）化学式１−２の化合物の製造
【化４０】
2021517601.tif 000041
窒素雰囲気下、フラスコに４，４−ジフルオロベンゾフェノン０．０６ｍｏｌ（１５ｇ、１ｅｑ）とＮ−イソプロピルアニリン０．２９ｍｏｌ（４０ｇ、５ｅｑ）を入れて、常温で約４８時間撹拌した。反応終了後、蒸留水を入れて飽和塩化ナトリウム溶液５０ｍＬを添加して有機層を分離した。層分離後に有機層を減圧乾燥し、カラムクロマトグラフィーで精製して（メチレンクロライド：メタノール＝１５：１）［化合物１−２］１５ｇ（０．０３ｍｏｌ）を得た。（収率５０％）
イオン化モード：ＡＰＣＩ＋：ｍ／ｚ＝４４８［Ｍ＋Ｈ］＋、Ｅｘａｃｔ  Ｍａｓｓ：４４８
【０２４７】
（３）化学式１−３の化合物の製造
【化４１】
2021517601.tif 000042
クロロホルム１４０ｇに化学式１−２の化合物０．０３ｍｏｌ（１３．４ｇ、１ｅｑ）を添加して撹拌した。その後、オキシ塩化リン０．０４５ｍｏｌ（６．９ｇ、１．５ｅｑ）を添加し、約１５分間撹拌した。４−Ｍｅｔｈｏｘｙ  ｐｈｅｎｏｌ０．００１ｍｏｌと化学式１−１  ０．０３ｍｏｌ（９．３ｇ、１ｅｑ）を投入し、温度を６０℃まで昇温して４時間還流させた。反応終了後、常温冷却して蒸留水を追加した後、撹拌した。層分離後、減圧濃縮を進行させて得られた化合物をカラムクロマトグラフィーで精製して（メチレンクロライド：メタノール：エチルアセテート＝６：１：２）、［化合物１−３］０．０２５ｍｏｌ、１９．４ｇ（収率８３％）を得た。
イオン化モード：ＡＰＣＩ＋：ｍ／ｚ＝７４０［Ｍ＋Ｈ］＋、Ｅｘａｃｔ  Ｍａｓｓ：７４０
【０２４８】
２．トリアリールメタン青色染料モノマーの合成
（１）合成例１：化学式Ｉの合成
【化４２】
2021517601.tif 000043
化学式１−３の化合物０．０１ｍｏｌ（７．８ｇ）をＭｅＯＨ５０ｇに溶解した後、リチウムビストリフルオルメタンスルホンイミド０．０１１ｍｏｌを２０％水溶液で添加して塩を置換した。濾過後、得られた化合物をクロロホルムに溶解後、水で洗浄し減圧濃縮して、化学式Ｉ  ０．００９ｍｏｌ、９．２ｇ（収率９０％）を得た。
イオン化モード：ＡＰＣＩ＋：ｍ／ｚ＝７４０［Ｍ＋Ｈ］＋、Ｅｘａｃｔ  Ｍａｓｓ：７４０
【０２４９】
３．トリアリールメタン染料モノマーおよび（メト）アクリル酸モノマーを含む重合体の合成
（合成例１）重合体Ａの合成
５０ｍＬのフラスコに還流冷却装置を設け、窒素大気下、メタクリル酸モノマーと化学式Ｉで表される染料モノマーとを、重合体の総重量を基準として、それぞれ２５、７５重量％投入した後、溶媒プロピレングリコールモノメチルエーテルアセテートとジアセトンアルコール１：１の混合液と混合して、６０℃に昇温した。その後、熱重合開始剤Ｖ−６５（２，２−Ａｚｏｂｉｓ（２，４−ｄｉｍｅｔｈｙｌｖａｌｅｒｏｎｉｔｒｉｌｅ））を、重合体の総重量を基準として、１０重量部を投入し、１６時間還流して重合反応を終了した。数平均分子量２６，５４６、分散度２．５７である重合体Ａを得た。
【０２５０】
（合成例２）重合体Ｂの合成
４−（２−（ｍｅｔｈａｃｒｙｌｏｙｌｏｘｙ）ｅｔｈｏｘｙ）−４−ｏｘｏｂｕｔａｎｏｉｃ  ａｃｉｄと化学式Ｉで表される染料モノマーとを、重合体の総重量を基準として、それぞれ１２．５９、８７．４１重量％投入した後、合成例１と同様に製造して、数平均分子量２０，６００、分散度２．０１である重合体Ｂを得た。
【０２５１】
前記分散度は、多分散性指数（ＰＤＩ；Ｐｏｌｙ  Ｄｉｓｐｅｒｓｉｔｙ  Ｉｎｄｅｘ）であって、重量平均分子量の値を数平均分子量で割った値で表した。前記重量平均分子量および数平均分子量は、高性能液体クロマトグラフィー（ＨＰＬＣ：Ｈｉｇｈ  Ｐｅｒｆｏｒｍａｎｃｅ  Ｌｉｑｕｉｄ  Ｃｈｒｏｍａｔｏｇｒａｐｈｙ）分析により測定した。
【０２５２】
４．バインダーの合成実施例
【化４３】
2021517601.tif 000044
（合成例１）バインダー樹脂Ａの製造
反応容器に、前記化学式Ａ−１の構造で表されるベンゾフェノンメタクリレート、スチレンの化学式Ａ−５、グリシジルメタクリレートの化学式Ａ−６、およびメタクリル酸の化学式Ａ−７を、バインダー樹脂の固形分の総重量を基準として、それぞれ１１、３１、４５および１３重量％を投入した後、溶媒プロピレングリコールモノメチルエーテルアセテートと混合して、窒素雰囲気で６０℃に昇温した。その後、熱重合開始剤Ｖ−６５（２，２−Ａｚｏｂｉｓ（２，４−ｄｉｍｅｔｈｙｌｖａｌｅｒｏｎｉｔｒｉｌｅ））を、バインダー樹脂の固形分の総重量を基準として、１０重量部を投入し、１６時間反応させてバインダー樹脂Ａを製造した。
【０２５３】
製造されたバインダー樹脂の酸価は８５ＫＯＨｍｇ／ｇ、重量平均分子量は９，０００ｇ／ｍｏｌであった。
【０２５４】
（合成例２）バインダー樹脂Ｂの製造
化学式Ａ−１で表されるベンゾフェノンメタクリレート、グリシジルメタクリレートの化学式Ａ−６、およびメタクリル酸の化学式Ａ−７を、バインダー樹脂の固形分の総重量を基準として、それぞれ１７、７０および１３重量％投入し、合成例１と同様に製造して、バインダー樹脂Ｂを製造した。
【０２５５】
バインダー樹脂Ｂの酸価は８７ＫＯＨｍｇ／ｇ、重量平均分子量は９，５００ｇ／ｍｏｌであった。
【０２５６】
（合成例３）バインダー樹脂Ｃの製造
化学式Ａ−１で表されるベンゾフェノンメタクリレート、グリシジルメタクリレートの化学式Ａ−６、シクロヘキシルメタクリレートの化学式Ａ−９、およびメタクリル酸の化学式Ａ−７を、バインダー樹脂の固形分の総重量を基準として、それぞれ１０、４１、３６および１３重量％投入した後、合成例１と同様に製造して、バインダー樹脂Ｃを製造した。
【０２５７】
バインダー樹脂Ｃの酸価は８４ＫＯＨｍｇ／ｇ、重量平均分子量は９，２００ｇ／ｍｏｌであった。
【０２５８】
（合成例４）バインダー樹脂Ｄの製造
各学識Ａ−２で表されるＮ−（４−ｂｅｎｚｏｙｌｐｈｅｎｙｌ）ｍｅｔｈａｃｒｙｌａｍｉｄｅ、スチレンの化学式Ａ−５、グリシジルメタクリレートの化学式Ａ−６、およびメタクリル酸の化学式Ａ−７を、バインダー樹脂の固形分の総重量を基準として、それぞれ１１、３１、４５および１３重量％投入した後、合成例１と同様に製造して、バインダー樹脂Ｄを製造した。
【０２５９】
バインダー樹脂Ｄの酸価は７８ＫＯＨｍｇ／ｇ、重量平均分子量は８，４００ｇ／ｍｏｌであった。
【０２６０】
（合成例５）バインダー樹脂Ｅの製造
化学式Ａ−３で表される２−（４−ｂｅｎｚｏｙｌｐｈｅｎｏｘｙ）−２−ｏｘｏｅｔｈｙｌ  ｍｅｔｈａｃｒｙｌａｔｅ、スチレンの化学式Ａ−５、グリシジルメタクリレートの化学式Ａ−６、およびメタクリル酸の化学式Ａ−７を、バインダー樹脂の固形分の総重量を基準として、それぞれ１１、３１、４５および１３重量％投入した後、合成例１と同様に製造して、バインダー樹脂Ｅを製造した。
【０２６１】
バインダー樹脂Ｅの酸価は８０ＫＯＨｍｇ／ｇ、重量平均分子量は８，７００ｇ／ｍｏｌであった。
【０２６２】
（合成例６）バインダー樹脂Ｆの製造
化学式Ａ−４で表されるＮ−（４−（４−（（ｄｉｍｅｔｈｙｌａｍｉｎｏ）ｍｅｔｈｙｌ）ｂｅｎｚｏｙｌ）ｐｈｅｎｙｌ）ｍｅｔｈａｃｒｙｌａｍｉｄｅ、スチレンの化学式Ａ−５、グリシジルメタクリレートの化学式Ａ−６、およびメタクリル酸の化学式Ａ−７を、バインダー樹脂の固形分の総重量を基準として、それぞれ１１、３１、４５および１３重量％投入した後、合成例１と同様に製造して、バインダー樹脂Ｆを製造した。
【０２６３】
バインダー樹脂Ｆの酸価は７５ＫＯＨｍｇ／ｇ、重量平均分子量は９，１００ｇ／ｍｏｌであった。
【０２６４】
（合成例７）バインダー樹脂Ｇの製造
化学式Ａ−１で表されるベンゾフェノンメタクリレート、シクロヘキシルメタクリレートの化学式Ａ−９、Ｎ−フェニルマレイミドの化学式Ａ−８、スチレンの化学式Ａ−５、およびメタクリル酸の化学式Ａ−７を、バインダー樹脂の固形分の総重量を基準として、それぞれ１０、５６、１０、７および１７重量％投入した後、合成例１と同様に製造して、バインダー樹脂Ｇを製造した。
【０２６５】
バインダー樹脂Ｇの酸価は１２０ＫＯＨｍｇ／ｇ、重量平均分子量は１０，５００ｇ／ｍｏｌであった。
【０２６６】
（合成例８）バインダー樹脂Ｈの製造
シクロヘキシルメタクリレートの化学式Ａ−９、メチルメタクリレートの化学式Ａ−１０、およびメタクリル酸の化学式Ａ−７を、バインダー樹脂の固形分の総重量を基準として、それぞれ６１、２３および１６重量％投入した後、合成例１と同様に製造して、バインダー樹脂Ｈを製造した。
【０２６７】
バインダー樹脂Ｈの酸価は１１７ＫＯＨｍｇ／ｇ、重量平均分子量は６，８３０ｇ／ｍｏｌであった。
【０２６８】
（合成例９）バインダー樹脂Ｉの製造
ベンジルメタクリレートの化学式Ａ−１１、スチレンの化学式Ａ−５、Ｎ−フェニルマレイミドの化学式Ａ−８、およびメタクリル酸の化学式Ａ−７を、バインダー樹脂の固形分の総重量を基準として、それぞれ６６、８、１１および１５重量％投入した後、合成例１と同様に製造して、バインダー樹脂Ｉを製造した。
【０２６９】
バインダー樹脂Ｉの酸価は１０７ＫＯＨｍｇ／ｇ、重量平均分子量は１０，９００ｇ／ｍｏｌであった。
【０２７０】
（合成例１０）バインダー樹脂Ｊの製造
スチレンの化学式Ａ−５、グリシジルメタクリレートの化学式Ａ−６、およびメタクリル酸の化学式Ａ−７を、バインダー樹脂の固形分の総重量を基準として、それぞれ３５、５２および１３重量％投入した後、合成例１と同様に製造して、バインダー樹脂Ｊを製造した。
【０２７１】
バインダー樹脂Ｊの酸価は７０ＫＯＨｍｇ／ｇ、重量平均分子量８，７００ｇ／ｍｏｌであった。
【０２７２】
［着色剤組成物の実施例１の製造］
着色剤組成物の総重量１００重量部を基準として、前記染料高分子化合物Ａ  ２４．３２重量部、バインダー樹脂Ｊ  ５．８６重量部、バインダー樹脂Ａ  １７．８８重量部、多官能性モノマーのジペンタエリスリトールヘキサアクリレート１３．２８重量部、レベリング剤Ｆ−５５４  ０．６重量部、接着助剤ＫＢＭ−５０３  ０．０７重量部、フェノール系酸化防止剤Ｓｏｎｇｎｏｘ１０１０  ０．８８重量部、光開始剤ＳＰＩ−０３  ０．８７重量部、溶媒プロピレングリコールモノメチルエーテルアセテート２２．８７重量部、ジアセトンアルコール１３．８７重量部を混合して、着色剤組成物の実施例１を製造した。
【０２７３】
［着色剤組成物の実施例２〜１２および比較例１〜６の製造］
下記表１に記載のように、化合物とバインダー樹脂を変更して、着色剤組成物の実施例２〜１２および比較例１〜６を製造した。
【表１】
2021517601.tif 000045
【０２７４】
前記比較例３、４、６のＡ−１またはＡ−２は、前述したバインダーの合成実施例で適用した下記化学式Ａ−１およびＡ−２の構造を意味する。
【化４４】
2021517601.tif 000046
【０２７５】
実験例
［基板の作製］
前記実施例１〜１２および比較例１〜６によって製造された着色剤組成物をガラス（５ｃｍ×５ｃｍ）上にスピンコーティングし、１０５℃で７０秒間前熱処理（Ｐｒｅｂａｋｅ）をしてフィルムを形成させた。前記フィルムを、フォトマスクを用いて、高圧水銀ランプ下で、４０ｍＪ／ｃｍ２のエネルギーで露光させた後、パターンをＫＯＨアルカリ水溶液を用いて現像し、蒸留水で洗浄した。蒸留水の除去後、２４０℃に２０分間後熱処理（Ｐｏｓｔｂａｋｅ）をさせて、カラーパターンを得た。
【０２７６】
［耐熱性評価］
前記のような条件で作製された後熱処理（Ｐｏｓｔｂａｋｅ１回）した基板を、分光器（ＭＣＰＤ、大塚社）を用いて、３８０〜７８０ｎｍの波長範囲の吸収スペクトルを得た。
【０２７７】
また、後熱処理した基板（Ｐｏｓｔｂａｋｅ１回）を追加的に２４０℃で６０分間処理して、同一の装置と同一の測定範囲で透過率スペクトルを得た。
【０２７８】
Ｃ光源をバックライトとして得られた吸収スペクトルで得られた値ΔＬ＊、Δａ＊、Δｂ＊を用いて、「ΔＥａｂ（耐熱性）」を下記計算式１によって計算して、下記表２に示した。
［計算式１］
ΔＥａｂ（Ｌ＊、ａ＊、ｂ＊）＝｛（ΔＬ＊）２＋（Δａ＊）２＋（Δｂ＊）２｝１／２
ΔＥａｂ（耐熱性）値が小さいというのは、色変化が少ないという意味で、耐熱性に優れていることを表す。
【０２７９】
［耐薬品性評価］
後熱処理１回まで進行させた基板を１ｃｍ×５ｃｍに切断した後、分光器（ＭＣＰＤ、大塚社）を用いて、３８０〜７８０ｎｍの波長範囲の吸収スペクトルを測定した。
【０２８０】
スペクトルを得た後、Ｎ−ｍｅｔｈｙｌ−２−ｐｙｒｒｏｌｉｄｏｎｅ溶媒１６ｇに浸漬させた後、常温で１０分間放置した後、蒸留水で綺麗に洗った。同一の装置と同一の測定範囲で透過率スペクトルを得た。
【０２８１】
浸漬前後のスペクトルで前記計算式１を適用計算して、下記表２に「△Ｅａｂ（耐薬品性）」を示した。
【０２８２】
△Ｅａｂ（耐薬品性）値が小さいというのは、色変化が少ないという意味で、耐薬品性に優れていることを表す。
【表２】
2021517601.tif 000047
【０２８３】
前記表２によれば、比較例１〜６に比べて、実施例１〜１２の△Ｅａｂ値が小さいことから、本明細書の一実施態様に係る化合物を用いることにより、耐熱性および耐薬品性に優れた着色剤組成物とカラーフィルタを得ることが可能であることを確認した。
【国際調査報告】
2021517601.tif 000059
2021517601.tif 000060
2021517601.tif 000061
2021517601.tif 000062